(57)【要約】動作周波数および関連する波長で動作する接続された誘電体共振器アンテナアレイ（接続されたＤＲＡアレイ）は、複数の誘電体共振器アンテナ（ＤＲＡ）を含み、複数のＤＲＡのそれぞれは、少なくとも１つの非気体誘電体材料のボリュームを含み、複数のＤＲＡのそれぞれは、比較的薄い接続構造部を介して前記複数のＤＲＡの少なくとも他の１つに物理的に接続され、各接続構造部は、前記複数のＤＲＡの１つの全体の外形寸法と比較して比較的薄く、各接続構造部は対応する接続されたＤＲＡの全体の高さよりも低い断面の全体の高さを有し、非気体誘電体材料の少なくとも１つのボリュームの少なくとも１つから形成されており、各接続構造部および非気体誘電体材料の少なくとも１つのボリュームの関連するボリュームは、接続されたＤＲＡアレイの単一のモノリシック部分を形成する。
2020519044.tif 000002
【特許請求の範囲】
【請求項１】
動作周波数および関連する波長で動作する接続された誘電体共振器アンテナアレイ（接続されたＤＲＡアレイ）であって、前記接続されたＤＲＡアレイは、
複数の誘電体共振器アンテナ（ＤＲＡ）を含み、複数のＤＲＡのそれぞれは、少なくとも１つの非気体誘電体材料のボリュームを含み、
複数のＤＲＡのそれぞれは、比較的薄い接続構造部を介して前記複数のＤＲＡの少なくとも他の１つに物理的に接続され、各接続構造部は、前記複数のＤＲＡの１つの全体の外形寸法と比較して比較的薄く、各接続構造部は対応する接続されたＤＲＡの全体の高さよりも低い断面の全体の高さを有し、かつ非気体誘電体材料の少なくとも１つのボリュームの少なくとも１つから形成されており、各接続構造部および非気体誘電体材料の少なくとも１つのボリュームの関連するボリュームは、接続されたＤＲＡアレイの単一のモノリシック部分を形成する、接続された誘電体共振器アンテナアレイ。
【請求項２】
前記複数のＤＲＡのそれぞれは、Ｎ個のボリュームを含む誘電体材料の複数のボリュームをさらに含み、Ｎは３以上の整数であり、連続かつ順次の層状ボリュームＶ（ｉ）を形成するように配置され、ｉは１からＮの整数であり、ボリュームＶ（１）は最も内側のボリュームを形成し、少なくともＶ（ｉ＋１）から少なくともＶ（Ｎ−１）までの連続するボリュームは、ボリュームＶ（ｉ）の上に配置され、かつボリュームＶ（ｉ）を少なくとも部分的に埋め込む層状シェルを形成し、ボリュームＶ（Ｎ）はボリュームＶ（１）からＶ（Ｎ−１）までのすべてのボリュームを少なくとも部分的に埋め込む、請求項１に記載の接続されたＤＲＡアレイ。
【請求項３】
前記層状シェルが非気体誘電体材料を含む、請求項２に記載の接続されたＤＲＡアレイ。
【請求項４】
各接続構造部は、対応する接続されたＤＲＡの全体の高さの５０％以下である断面の全体の高さを有する、請求項１〜３のいずれか一項に記載の接続されたＤＲＡアレイ。
【請求項５】
各接続構造部は、対応する接続されたＤＲＡの全体の高さの２０％以下である断面の全体の高さを有する、請求項１〜４のいずれか一項に記載の接続されたＤＲＡアレイ。
【請求項６】
各接続構造部は、接続されたＤＲＡアレイの動作波長以下である断面の全体の高さを有する、請求項１〜５のいずれか一項に記載の接続されたＤＲＡアレイ。
【請求項７】
各接続構造部は、接続されたＤＲＡアレイの動作波長の５０％以下である断面の全体の高さを有する、請求項１〜６のいずれか一項に記載の接続されたＤＲＡアレイ。
【請求項８】
各接続構造部は、接続されたＤＲＡアレイの動作波長の２５％以下である断面の全体の高さを有する、請求項１〜７のいずれか一項に記載の接続されたＤＲＡアレイ。
【請求項９】
Ｎは４以上であり、かつ
Ｖ（２）〜Ｖ（Ｎ−１）の全てのボリュームは、それぞれが定義されたシェルの厚さを有する非気体誘電体材料のボリュームである。請求項１〜８のいずれか一項に記載の接続されたＤＲＡアレイ。
【請求項１０】
さらに、比較的薄い接続構造部のそれぞれは、接続されたＤＲＡアレイの動作波長の５０％以下である断面の全体の幅を有する、請求項１〜９のいずれか一項に記載の接続されたＤＲＡアレイ。
【請求項１１】
さらに、比較的薄い接続構造部のそれぞれは、接続されたＤＲＡアレイの動作波長の２５％以下である断面の全体の幅を有する、請求項１〜１０のいずれか一項に記載の接続されたＤＲＡアレイ。
【請求項１２】
複数のＤＲＡは、平面上で互いに間隔を空けて配置され、前記接続構造部は、前記複数のＤＲＡの最も近い隣接する対を相互接続し、複数のＤＲＡの対角線上で最も近い対を相互接続しない、請求項１〜１１のいずれか一項に記載の接続されたＤＲＡアレイ。
【請求項１３】
複数のＤＲＡは、平面上で互いに対して間隔を空けて配置され、前記接続構造部は、複数のＤＲＡの対角線上で最も近い対を相互接続し、複数のＤＲＡの最も近い隣接する対を相互接続しない、請求項１〜１１のいずれか一項に記載の接続されたＤＲＡアレイ。
【請求項１４】
複数のＤＲＡは、平面上で互いに間隔を空けて配置され、前記接続構造部は、複数のＤＲＡの最も近い隣接する対を相互接続し、複数のＤＲＡの対角線上で最も近い対を相互接続する、請求項１〜１１のいずれか一項に記載の接続されたＤＲＡアレイ。
【請求項１５】
誘電体材料の複数のボリュームの最も外側の非気体ボリュームおよび比較的薄い接続構造部は、接続されたＤＲＡアレイの単一のモノリシック部分を形成する、請求項１〜１４のいずれか一項に記載の接続されたＤＲＡアレイ。
【請求項１６】
誘電体材料の複数のボリュームの最も内側の非気体ボリュームおよび比較的薄い接続構造部は、接続されたＤＲＡアレイの単一のモノリシック部分を形成する、請求項１〜１４のいずれか一項に記載の接続されたＤＲＡアレイ。
【請求項１７】
誘電体材料の複数のボリュームの最も内側の非気体ボリューム以外の、および最も外側の非気体ボリューム以外の非気体ボリューム、および比較的薄い接続構造部は、接続されたＤＲＡアレイの単一のモノリシック部分を形成する請求項１〜１４のいずれか一項に記載の接続されたＤＲＡアレイ。
【請求項１８】
複数のＤＲＡは、平面上で互いに間隔を空けて配置され、第１のセットの接続構造部は、複数のＤＲＡの最も近い隣接する対を相互接続し、かつ複数のＤＲＡの対角線上で最も近い対を相互接続せず、第２のセットの接続構造部は、複数のＤＲＡの対角線上で最も近い対を相互接続し、かつ複数のＤＲＡの最も近い隣接する対を相互接続しない、請求項１〜１１のいずれか一項に記載の接続されたＤＲＡアレイ。
【請求項１９】
前記第１のセットの接続構造部は、誘電体材料の複数のボリュームの各ボリュームＶ（Ａ）を相互接続し、ここでＡは１からＮまでの整数であり、接続されたＤＲＡアレイの第１の単一のモノリシック部分を形成し、
前記第２のセットの接続構造部は、誘電体材料の複数のボリュームの各ボリュームＶ（Ｂ）を相互接続し、ここで、Ｂは１からＮの整数であり、かつＡはＢに等しくなく、接続されたＤＲＡアレイの第２の単一のモノリシック部分を形成する、請求項１８に記載の接続されたＤＲＡアレイ。
【請求項２０】
複数のＤＲＡのそれぞれは、電界方向線を有する電界を放射するように構成されており、
各接続構造部は、電界方向線と一致しておらず、かつ電界方向線と平行ではない長手方向を有する、請求項１〜１９のいずれか一項に記載の接続されたＤＲＡアレイ。
【請求項２１】
各接続構造部は、対応するＤＲＡ間の単一の直線経路以外の接続経路を介して、複数のＤＲＡの最も近い対、最も近い隣接する対、または対角線上に最も近い対を接続する、請求項１〜２０のいずれか一項に記載の接続されたＤＲＡアレイ。
【請求項２２】
複数のＤＲＡは、平面上で互いに間隔を空けて配置されており、
第１のセットの接続構造部は、誘電体材料の複数のボリュームの各ボリュームＶ（Ａ）を相互接続し、ここでＡは１からＮまでの整数であり、接続されたＤＲＡアレイの第１の単一のモノリシック部分を形成し、
第２のセットの接続構造部は、誘電体材料の複数のボリュームの各ボリュームＶ（Ｂ）を相互接続し、ここで、Ｂは１からＮの整数であり、かつＡはＢに等しくなく、接続されたＤＲＡアレイの第２の単一のモノリシック部分を形成する、請求項１〜８のいずれか一項に記載の接続されたＤＲＡアレイ。
【請求項２３】
各接続構造部は、複数のＤＲＡの最も近い隣接する対の間の各領域に貫通開口部を含む請求項１〜９および２１のいずれか一項に記載の接続されたＤＲＡアレイ。
【請求項２４】
平面図で観察されるように、各貫通開口部は、対応する接続構造部を介して複数のＤＲＡの最も近い隣接する対の間の直線クロストークを防ぐのに十分な長さまたは幅を有する、請求項２３に記載の接続されたＤＲＡアレイ。
【請求項２５】
複数のＤＲＡのそれぞれは、対応するＤＲＡの基部に近位端を有し、対応するＤＲＡの頂点に遠位端を有し、比較的薄い接続構造部のそれぞれは、それぞれが対応するＤＲＡの近位端に近接して配置される、請求項１〜１５のいずれか一項に記載の接続されたＤＲＡアレイ。
【請求項２６】
複数のＤＲＡのそれぞれは、対応するＤＲＡの基部に近位端を有し、対応するＤＲＡの頂点に遠位端を有し、かつ
比較的薄い接続構造部のそれぞれは、それぞれが対応するＤＲＡの近位端と遠位端の間に配置される請求項１〜１５のいずれか一項に記載の接続されたＤＲＡアレイ。
【請求項２７】
複数のＤＲＡのそれぞれは、対応するＤＲＡの基部に近位端を有し、対応するＤＲＡの頂点に遠位端を有し、かつ
比較的薄い接続構造部のそれぞれは、それぞれが対応するＤＲＡの遠位端に近接して配置される、請求項１〜１５のいずれか一項に記載の接続されたＤＲＡアレイ。
【請求項２８】
導電性接地構造であって、複数のＤＲＡが接地構造上に配置される導電性接地構造をさらに含む、請求項１〜２７のいずれか一項に記載の接続されたＤＲＡアレイ。
【請求項２９】
前記複数のＤＲＡのそれぞれは、
誘電体材料の対応する複数のボリュームの１つまたは複数に電磁的に結合されるように配置および構造化された信号フィードをさらに含む、請求項２８に記載の接続されたＤＲＡアレイ。
【請求項３０】
前記複数のＤＲＡのそれぞれの最も内側のボリュームＶ（１）のそれぞれが気体を含む、請求項１〜２９のいずれか一項に記載の接続されたＤＲＡアレイ。
【請求項３１】
前記複数のＤＲＡのそれぞれの少なくとも最も内側のボリュームＶ（１）は、立面図で観察されるように、対応するＤＲＡの基部で楕円形の広い部分に近接して切断された、切断された楕円形状である断面形状を有する、請求項１〜３０のいずれか一項に記載の接続されたＤＲＡアレイ。
【請求項３２】
前記複数のＤＲＡのそれぞれが、ドーム形状または半球形状の遠位上部を有する、請求項１〜３０のいずれか一項に記載の接続されたＤＲＡアレイ。
【請求項３３】
複数の一体的に形成された導電性電磁反射器を含む一体型フェンス構造をさらに含み、複数の反射器のそれぞれは、複数のＤＲＡの対応する１つと１対１の関係で配置され、かつ複数のＤＲＡのそれぞれが対応するものを実質的に囲むように配置される、請求項１〜２７のいずれか一項に記載の接続されたＤＲＡアレイ。
【請求項３４】
前記一体型フェンス構造は複数のスロットをさらに備え、前記複数のスロットのそれぞれは、前記接続構造部の対応する１つと１対１の関係で配置され、かつ
接続されたＤＲＡアレイは、前記一体型フェンス構造の上に重なって配置され、関連する各接続構造部は、複数のスロットのうちの対応する１つのスロット内に配置される、請求項３３に記載の接続されたＤＲＡアレイ。
【請求項３５】
前記一体型フェンス構造は複数の逆凹部をさらに備え、複数の逆凹部のそれぞれは、接続構造部の対応する１つと１対１の関係で配置され、かつ
前記一体型フェンス構造は、接続されたＤＲＡアレイの上に重なって配置され、各関連する接続構造部は、複数の逆凹部のそれぞれが対応する１つの凹部内に配置される、請求項３３に記載の接続されたＤＲＡアレイ。
【請求項３６】
複数の一体的に形成された導電性電磁反射器を含む一体型フェンス構造をさらに含み、複数の反射器のそれぞれは、複数のＤＲＡの対応する１つと１対１の関係で配置され、かつ複数のＤＲＡのそれぞれが対応するものを実質的に囲むように配置され、
前記一体型フェンス構造は、前記接地構造に電気的に接続されている、請求項２８〜３２のいずれか一項に記載の接続されたＤＲＡアレイ。
【請求項３７】
前記一体型フェンス構造は複数のスロットをさらに備え、前記複数のスロットのそれぞれは、前記接続構造部の対応する１つと１対１の関係で配置され、かつ
接続されたＤＲＡアレイは、前記一体型フェンス構造の上に重なって配置され、かつ関連する各接続構造部は、複数のスロットのうちの対応する１つのスロット内に配置される、請求項３６に記載の接続されたＤＲＡアレイ。
【請求項３８】
前記一体型フェンス構造は複数の逆凹部をさらに備え、複数の逆凹部のそれぞれは、前記接続構造部の対応する１つと１対１の関係で配置され、かつ
前記一体型フェンス構造は、接続されたＤＲＡアレイの上に重なって配置され、各関連する接続構造部は、複数の逆凹部の対応する１つの凹部内に配置される、請求項３６に記載の接続されたＤＲＡアレイ。
【請求項３９】
前記一体型フェンス構造は、前記比較的薄い接続構造部の少なくとも１つを介して前記導電性接地構造に電気的に接続されている、請求項３６〜３８のいずれか一項に記載の接続されたＤＲＡアレイ。
【請求項４０】
比較的薄い接続構造部の少なくとも１つは、第１の厚さを有する第１の領域と、第１の厚さより薄い第２の厚さを有する第２の領域とを有し、かつ
前記一体型フェンス構造は、対応する比較的薄い接続構造部の第１の領域および第２の領域の両方に直接接触して配置される請求項３６〜３９のいずれか一項に記載の接続されたＤＲＡアレイ。
【請求項４１】
複数のＤＲＡのそれぞれの誘電体材料の複数のボリュームの各ボリュームは、平面図で観察されると、円形または楕円形の断面形状を有する、請求項１〜４０のいずれか一項に記載の接続されたＤＲＡアレイ。
【請求項４２】
複数のＤＲＡのそれぞれの誘電体材料の複数のボリュームの各ボリュームは、誘電体材料の対応する複数のボリュームの他のボリュームのそれぞれに対して同じ横方向において中央および側方にシフトされる請求項１〜４１のいずれか一項に記載の接続されたＤＲＡアレイ。
【請求項４３】
前記一体型フェンス構造は、モノリシック構造である、請求項３３〜４０のいずれか一項に記載の接続されたＤＲＡアレイ。
【請求項４４】
複数の一体的に形成された導電性電磁反射器を含む一体型フェンス構造をさらに含み、複数の反射器のそれぞれは、複数のＤＲＡの対応する１つと１対１の関係で配置され、かつ複数のＤＲＡのそれぞれが対応するものを実質的に囲むように配置され、
複数のＤＲＡのそれぞれは、対応するＤＲＡの基部に近位端を有し、対応するＤＲＡの頂点に遠位端を有し、
比較的薄い接続構造部のそれぞれは、それぞれが対応するＤＲＡの遠位端に近接して配置され、
前記一体型フェンス構造は、複数のＤＲＡの各ＤＲＡの複数の導電性電磁反射器の対応する１つとの正確かつ安定した位置合わせに影響を与えるために前記接続構造部の対応する部分との係合を支持する同一体型フェンス構造と一体に形成された複数の突起をさらに含む、請求項１〜１４のいずれか一項に記載の接続されたＤＲＡアレイ。
【請求項４５】
前記一体型フェンス構造の全体の高さおよび前記突起を合わせたものは、前記複数のＤＲＡの全体の高さにほぼ等しい、請求項４４に記載の接続されたＤＲＡアレイ。
【請求項４６】
隣接する突起間の間隔は、所定の突起の全体の幅以上である、請求項４４および４５のいずれか一項に記載の接続されたＤＲＡアレイ。
【請求項４７】
前記複数の突起の各突起の遠位端は、前記接続構造部の部分との係合を支持および位置合わせするように構成および配置された彫刻ランド領域を含む、請求項４４〜４６のいずれか一項に記載の接続されたＤＲＡアレイ。
【請求項４８】
複数の導電性電磁反射器のそれぞれは、０度以上かつ４５度以下であるｚ軸に対する角度αを有する側壁を含む、請求項３３〜４０のいずれか一項に記載の接続されたＤＲＡアレイ。
【請求項４９】
角度αが５度以上かつ２０度以下である、請求項４８に記載の接続されたＤＲＡアレイ。
【請求項５０】
角度αが０度に等しい、請求項４８に記載の接続されたＤＲＡアレイ。
【請求項５１】
前記複数のＤＲＡが、均一な周期的パターンでｘ−ｙグリッド上で互いに対して離間している、請求項１〜５０のいずれか一項に記載の接続されたＤＲＡアレイ。
【請求項５２】
前記複数のＤＲＡが、均一な周期的パターンで非ｘ−ｙグリッド上で互いに対して離間している、請求項１〜５０のいずれか一項に記載の接続されたＤＲＡアレイ。
【請求項５３】
前記複数のＤＲＡが、均一な周期的パターンで放射状グリッド上で互いに対して離間している、請求項１〜５０のいずれか一項に記載の接続されたＤＲＡアレイ。
【請求項５４】
前記複数のＤＲＡは、均一な周期的パターンで斜めのグリッド上で互いに対して離間している、請求項１〜５０のいずれか一項に記載の接続されたＤＲＡアレイ。
【請求項５５】
前記複数のＤＲＡは、増加または減少する非周期的パターンで、ｘ−ｙグリッド上で互いに対して離間している、請求項１〜５０のいずれか一項に記載の接続されたＤＲＡアレイ。
【請求項５６】
前記複数のＤＲＡは、増加または減少する非周期的パターンで非ｘ−ｙグリッド上で互いに対して離間している、請求項１〜５０のいずれか一項に記載の接続されたＤＲＡアレイ。
【請求項５７】
前記複数のＤＲＡは、増加または減少する非周期的パターンで放射状グリッド上で互いに対して離間している、請求項１〜５０のいずれか一項に記載の接続されたＤＲＡアレイ。
【請求項５８】
前記複数のＤＲＡは、増加または減少する非周期的パターンで斜めのグリッド上で互いに対して離間している、請求項１〜５０のいずれか一項に記載の接続されたＤＲＡアレイ。
【請求項５９】
請求項２〜１４のいずれか一項に記載の接続されたＤＲＡアレイを製造する方法であって、
少なくとも１つの硬化性媒体を介して、誘電体材料の複数のボリュームのうちの少なくとも２つのボリューム、または誘電体材料の複数のボリュームのすべてのボリュームと、関連する比較的薄い接続構造部とを形成するステップであって、各接続構造部および誘電体材料の複数のボリュームのうちの少なくとも２つのボリュームの関連するボリュームは、接続されたＤＲＡアレイの単一のモノリシック部分を形成し、少なくとも１つの硬化性媒体がその後少なくとも部分的に硬化される、前記形成するステップ、
を含む、方法。
【請求項６０】
接続されたＤＲＡアレイの誘電体材料の複数のボリュームのそれぞれを、誘電体材料の複数のボリュームのうちの次のボリュームを形成する前に、ボリュームごとに少なくとも部分的に硬化させることをさらに含む、請求項５９に記載の方法。
【請求項６１】
誘電体材料の複数のボリュームのすべてを形成した後、接続されたＤＲＡアレイの誘電体材料の複数のボリュームのすべてを全体として少なくとも部分的に硬化させることをさらに含む、請求項５９に記載の方法。
【請求項６２】
前記形成することは、モールドを介して成形することを含み、
ｋ番目のポジティブモールド部（ｋは１から始まる１からＭまでの連続した整数であり、Ｍは１より大きく、（Ｎ−１）以下である）と、相補的なネガティブモールド部とを提供することであって、互いに閉じると、それらの間にｋ番目のモールドキャビティを形成する、前記提供することと、
ｋ番目のモールドキャビティを少なくとも１つの硬化性媒体のｋ番目の硬化性媒体で満たすことであって、続いて少なくとも部分的に硬化して、誘電体材料の複数のボリュームのうちの１つのボリュームを含む接続されたＤＲＡアレイの最も外側のボリュームと関連する比較的薄い接続構造部とを形成して、接続されたＤＲＡアレイの単一のモノリシック部分を形成する、前記満たすことと、
ｋ番目のポジティブモールド部を取り外して（ｋ＋１）番目のポジティブモールド部と交換して、ネガティブモールド部に対して（ｋ＋１）番目のモールドキャビティを形成することであって、（ｋ＋１）番目のモールドキャビティは（ｋ＋１）番目のモールドキャビティの空いている部分を残しながら硬化性媒体を用いて部分的にのみ満たされる、前記モールドキャビティを形成することと、
（ｋ＋１）番目のモールドキャビティの空いている部分を少なくとも１つの硬化性媒体の（ｋ＋１）番目の硬化性媒体で満たすことであって、その後少なくとも部分的に硬化させて、誘電体材料の複数のボリュームのうちの（ｋ＋１）番目のボリュームを含む、接続されたＤＲＡアレイの（ｋ＋１）番目のボリュームを形成し、誘電体材料の（ｋ＋１）番目のボリュームは、誘電体材料のｋ番目のボリューム内に少なくとも部分的に埋め込まれている前記満たすことと、
任意選択的に、誘電体材料の複数のボリュームの定義された数のボリュームが連続的に形成されるまで、ｋの値を１つ増やし、そして、ｋ番目のポジティブモールド部を取り外して（ｋ＋１）番目のポジティブモールド部と交換することと、（ｋ＋１）番目のモールドキャビティの空いている部分を少なくとも１つの硬化性媒体の（ｋ＋１）番目の硬化性媒体で満たすこととを含むステップを繰り返すことと、
接続されたＤＲＡアレイを提供するためにネガティブモールド部に対して（ｋ＋１）番目のポジティブモールド部を分離することと、
をさらに含む、請求項５９〜６１のいずれか一項に記載の方法。
【請求項６３】
前記形成することは、モールドを介して成形することを含み、
ｋ番目のネガティブモールド部（ｋは１から始まる１からＭまでの連続した整数であり、Ｍは１より大きく、（Ｎ−１）以下である）と、相補的なポジティブモールド部とを提供することであって、互いに閉じると、それらの間にｋ番目のモールドキャビティを形成する、前記提供することと、
ｋ番目のモールドキャビティを少なくとも１つの硬化性媒体のｋ番目の硬化性媒体で満たすことであって、続いて少なくとも部分的に硬化して、接続されたＤＲＡアレイの誘電体材料の複数のボリュームのうちの最も内側のボリュームを形成する、前記満たすことと、
ｋ番目のネガティブモールド部を取り外して（ｋ＋１）番目のネガティブモールド部と交換して、ポジティブモールド部に対して（ｋ＋１）番目のモールドキャビティを形成することであって、（ｋ＋１）番目のモールドキャビティは（ｋ＋１）番目のモールドキャビティの空いている部分を残しながら硬化性媒体を用いて部分的にのみ満たされる、前記モールドキャビティを形成することと、
（ｋ＋１）番目のモールドキャビティの空いている部分を少なくとも１つの硬化性媒体の（ｋ＋１）番目の硬化性媒体で満たすことであって、その後少なくとも部分的に硬化させて、誘電体材料の複数のボリュームのうちの（ｋ＋１）番目のボリュームを含む、接続されたＤＲＡアレイの（ｋ＋１）番目のボリュームを形成し、誘電体材料のｋ番目のボリュームは、誘電体材料の（ｋ＋１）番目のボリューム内に少なくとも部分的に埋め込まれている前記満たすことと、
任意選択的に、誘電体材料の複数のボリュームの定義された数のボリュームが連続的に形成されるまで、ｋの値を１つ増やし、そして、ｋ番目のネガティブモールド部を取り外して（ｋ＋１）番目のネガティブモールド部と交換することと、（ｋ＋１）番目のモールドキャビティの空いている部分を少なくとも１つの硬化性媒体の（ｋ＋１）番目の硬化性媒体で満たすことと、を含むステップを繰り返すことと、
接続されたＤＲＡアレイを提供するためにポジティブモールド部に対して（ｋ＋１）番目のネガティブモールド部を分離することと、
誘電体材料の複数のボリュームの最も外側のボリュームは、誘電体材料の複数のボリュームのうちの１つのボリュームと、接続されたＤＲＡアレイの単一のモノリシックな部分を形成する関連する比較的薄い接続構造部と、を含むことと、
をさらに含む、請求項５９〜６１のいずれか一項に記載の方法。
【請求項６４】
最後の１つ前のｋ番目のポジティブモールド部を取り外した後で、かつ最後の１つ前のｋ番目のポジティブモールド部を最後の（ｋ＋１）番目のポジティブモールド部と交換する前に、導電性金属フォームをモールドに挿入して、接続されたＤＲＡアレイが配置される接地構造またはフェンス構造の少なくとも一部を提供することと、その後、最後の（ｋ＋１）番目のモールドキャビティの空いている部分を少なくとも１つの硬化性媒体の最後の（ｋ＋１）番目の硬化性媒体で満たすことと、をさらに含む、請求項６２に記載の方法。
【請求項６５】
少なくとも１つの硬化性媒体の第１の硬化性媒体を成形する前に、導電性金属フォームをモールドに挿入して、接続されたＤＲＡアレイが配置される接地構造またはフェンス構造の少なくとも一部を提供することをさらに含む、請求項６３に記載の方法。
【請求項６６】
前記成形することは、射出成形することを含む、請求項５９〜６５のいずれか一項に記載の方法。
【請求項６７】
前記形成することは、三次元（３Ｄ）印刷することを含む、請求項５９〜６１のいずれか一項に記載の方法。
【請求項６８】
接地構造またはフェンス構造の少なくとも一部を形成する導電性金属上に、誘電体材料の複数のボリュームのうちの少なくとも２つのボリューム、または誘電体材料の複数のボリュームのすべてのボリュームと、接続されたＤＲＡアレイの関連する比較的薄い接続構造部と、を３Ｄ印刷することをさらに含む、請求項６７に記載の方法。
【請求項６９】
前記形成することは、スタンピングすることを含む、請求項５９〜６１のいずれか一項に記載の方法。
【請求項７０】
前記接続されたＤＲＡアレイを、接地構造またはフェンス構造の少なくとも一部を形成する導電性金属に接合することをさらに含む請求項６９に記載の方法。
【請求項７１】
前記形成することは、インプリンティングすることを含む、請求項５９〜６１のいずれか一項に記載の方法。
【請求項７２】
接地構造またはフェンス構造の少なくとも一部を形成する導電性金属上に、前記接続されたＤＲＡアレイの、前記誘電体材料の複数のボリュームのうちの少なくとも２つのボリュームまたは前記誘電体材料の複数のボリュームのすべてのボリュームと、関連する比較的薄い接続構造部と、をインプリンティングすることをさらに含む、請求項７１に記載の方法。
【請求項７３】
誘電体材料の複数のボリュームの内側に形成された硬化性媒体は第１の誘電率を有し、
誘電体材料の複数のボリュームの直接隣接して外側に形成された硬化性媒体は、第２の誘電率を有し、かつ
第１の誘電率と第２の誘電率は異なり、好ましくは、第１の誘電率は第２の誘電率よりも大きい、請求項５９〜７２のいずれか一項に記載の方法。
【請求項７４】
第１の硬化性媒体は第１の誘電率を有するポリマーを含み、
第２の硬化性媒体は、第２の誘電率を有するポリマーを含み、
第２のポリマーは第１のポリマーとは異なる、請求項７３に記載の方法。
【請求項７５】
第１の硬化性媒体は、第１の誘電率を有するポリマーを含み、
第２の硬化性媒体は、第２の誘電率を有するポリマーを含み、
第２のポリマーは第１のポリマーと同じであり、
第１の誘電率と第２の誘電率との間の差に影響を与えるために、第１の硬化性媒体および第２の硬化性媒体の少なくとも一方に分散された少なくとも１つの充填材材料をさらに含む、請求項７３〜７４のいずれか一項に記載の方法。
【請求項７６】
前記接続されたＤＲＡアレイの前記誘電体材料の複数のボリュームの各ボリュームの中心コアボリュームＶ（１）が気体を含む、請求項５９〜７５のいずれか一項に記載の方法。
【請求項７７】
少なくとも１つの硬化性媒体を介して、誘電体材料の複数のボリュームの少なくとも２つのボリュームを形成することは、
第１の流動温度を有する第１の材料から誘電体材料の複数のボリュームの第１のボリュームを形成するステップと、
続いて、第１の流動温度より低い第２の流動温度を有する第２の材料から誘電体材料の複数のボリュームの第２のボリュームを形成するステップであって、第２のボリュームは第１のボリュームに隣接して配置される、前記第２のボリュームを形成するステップと、
を含む、請求項５９〜７６のいずれか一項に記載の方法。
【請求項７８】
第１の材料が第１の誘電率を有し、第２の材料が第１の誘電率よりも大きい第２の誘電率を有し、好ましくは第１の誘電率が３以上である、請求項７７に記載の方法。
【請求項７９】
第１の材料が第１の誘電率を有し、第２の材料が第１の誘電率よりも小さい第２の誘電率を有し、好ましくは第２の誘電率が３以上である、請求項７７に記載の方法。
【請求項８０】
前記第２の材料が、前記第１の材料を少なくとも部分的に埋め込む、請求項７７〜７９のいずれか一項に記載の方法。
【発明の詳細な説明】
【技術分野】
【０００１】
本開示は、概して、誘電体共振器アンテナアレイ（ＤＲＡアレイ）に関し、特に、多層誘電体共振器アンテナ（ＤＲＡ）構造を有するアレイに関し、より具体的には、マイクロ波およびミリ波用途に十分に適した接続されたＤＲＡアレイ構造を形成する少なくとも１つの単一のモノリシック部分を有する広帯域多層ＤＲＡアレイに関する。
【背景技術】
【０００２】
既存の共振器およびアレイはパッチアンテナを採用しており、そのようなアンテナは意図した目的に適している場合もあり得る一方で、制限された帯域幅、制限された効率、従って制限された利得などの欠点も有する。帯域幅を改善するために採用されてきた技術は、典型的には、高価かつ複雑な多層およびマルチパッチ設計につながっており、２５％を超える帯域幅を達成することは依然として困難である。さらに、多層設計により単位セルの固有損失が加わるので、アンテナの利得が低下する。加えて、金属基板と誘電体基板との複雑な組み合わせを使用するパッチおよびマルチパッチアンテナアレイは、３次元（３Ｄ）印刷（積層造形とも称される）のような、今日利用可能な新しい製造技術を使用してそれらを製造することを困難にする。さらに、マイクロ波およびミリ波用途に適したＤＲＡアレイを提供するためのＤＲＡアレイ内における小さなＤＲＡの相対的な位置決めは、個々のＤＲＡの不適切に配置されたアレイがＤＲＡアレイの全体の性能に重要な影響を及ぼし得るので、コストのかかる製造技術またはプロセスが必要になる場合がある。
【０００３】
したがって、既存のＤＲＡはそれらの意図された目的に適しているかもしれないが、上記した欠点を克服することができるＤＲＡアレイ構造を備えるものであればＤＲＡの技術を進歩させることになるであろう。
【発明の概要】
【課題を解決するための手段】
【０００４】
一実施形態は、動作周波数および関連する波長で動作する接続された誘電体共振器アンテナアレイ（ｃｏｎｎｅｃｔｅｄ  ｄｉｅｌｅｃｔｒｉｃ  ｒｅｓｏｎａｔｏｒ  ａｎｔｅｎｎａ  ａｒｒａｙ）（接続されたＤＲＡアレイ）を含む。接続されたＤＲＡアレイは、複数の誘電体共振器アンテナ（ＤＲＡ）を含み、複数のＤＲＡのそれぞれは、少なくとも１つの非気体誘電体材料のボリューム（ｖｏｌｕｍｅ）を有し、複数のＤＲＡのそれぞれは比較的薄い接続構造部を介して複数のＤＲＡの少なくとも他の１つに物理的に接続されており、各接続構造部は複数のＤＲＡの１つの全体の外形寸法と比較して比較的薄く、各接続構造部はそれぞれの接続されたＤＲＡの全体の高さよりも低い断面の全体の高さ（ｃｒｏｓｓ  ｓｅｃｔｉｏｎａｌ  ｏｖｅｒａｌｌ  ｈｅｉｇｈｔ）を有し、かつ非気体誘電体材料の少なくとも１つのボリュームの少なくとも１つから形成されており、各接続構造部および非気体誘電体材料の少なくとも１つのボリュームの関連するボリュームは、接続されたＤＲＡアレイの単一のモノリシック部分を形成する。
【図面の簡単な説明】
【０００５】
【図１Ａ】一実施形態に従う接続されたＤＲＡの４×３アレイの平面図を示す。
【図１Ｂ】一実施形態に従う、図１Ａの切断線１Ｂ−１Ｂを通る断面立面図を示し、接続されたＤＲＡの最も外側の固体ボリュームが接続構造部と一体的に形成されている。
【図２Ａ】一実施形態に従う、接続されたＤＲＡの４×３アレイの平面図を示す。
【図２Ｂ】一実施形態に従う、図２Ａの切断線２Ｂ−２Ｂを通る断面立面図を示し、接続されたＤＲＡの最も外側の固体ボリュームが接続構造部と一体的に形成されている。
【図３Ａ】一実施形態に従う、接続されたＤＲＡの４×３アレイの平面図を示す。
【図３Ｂ】一実施形態に従う、図３Ａの切断線３Ｂ−３Ｂを通る断面立面図を示し、接続されたＤＲＡの最も外側の固体ボリュームが接続構造部と一体的に形成されている。
【図３Ｃ】一実施形態に従う、図３Ａの切断線３Ｃ−３Ｃを通る断面立面図を示す。
【図４】一実施形態に従う、接続されたＤＲＡの４×３アレイの平面図を示す。
【図５】一実施形態に従う、接続されたＤＲＡの４×３アレイの平面図を示す。
【図６】一実施形態に従う、接続されたＤＲＡの４×３アレイの平面図を示す。
【図７】図３Ｂの断面図と同様の断面図を示すが、一実施形態に従って、接続されたＤＲＡの最も内側の固体ボリュームが接続構造部と一体的に形成されている。
【図８】図３Ｂの断面図と同様の断面図を示すが、一実施形態に従って、接続されたＤＲＡの最も内側の固体ボリュームと最も外側の固体ボリューム以外の固体ボリュームが、接続構造部と一体的に形成されている。
【図９】一実施形態に従う、図５の切断線９−９を通る断面立面図を示し、接続されたＤＲＡの最も内側の固体ボリュームが第１のセットの接続構造部と一体的に形成されている。
【図１０】一実施形態に従う、図５の切断線１０−１０を通る断面立面図を示し、接続されたＤＲＡの最も外側の固体ボリュームが第２のセットの接続構造部と一体的に形成されている。
【図１１】図３Ａと同様の接続されたＤＲＡの４×３アレイの平面図を示し、一実施形態に従って、各ＤＲＡは、電界方向線を有する電界（Ｅ−ｆｉｅｌｄ）を放射するように構成され、各接続構造部は、電界方向線と一致せず、かつ電界方向線と平行ではない長手方向線を有する。
【図１２】図４と同様の接続されたＤＲＡの４×３アレイの平面図を示し、一実施形態に従って、各ＤＲＡは、電界方向線を有する電界を放射するように構成され、各接続構造部は、電界方向線と一致せず、かつ電界方向線と平行ではない長手方向線を有する。
【図１３】図３Ｂと同様の接続されたＤＲＡアレイの断面立面図を示すが、一実施形態に従って、各接続構造部は対応するＤＲＡのそれぞれの遠位端に近接して配置されている。
【図１４】図３Ｂと同様の接続されたＤＲＡアレイの断面立面図を示すが、一実施形態に従って、各接続構造部は、対応するＤＲＡのそれぞれの近位端と遠位端との間に配置されている。
【図１５】一実施形態に従って、複数のＤＲＡの対応するそれぞれと１対１の関係で配置された複数の一体的に形成された導電性電磁反射器を有する一体型フェンス構造（ｕｎｉｔａｒｙ  ｆｅｎｃｅ  ｓｔｒｕｃｔｕｒｅ）を備えたＤＲＡの３×アレイの断面立面図を示す。
【図１６Ａ】一実施形態に従って、２×２の接続されたＤＲＡアレイおよび一体型フェンス構造の分解されたアセンブリの回転等角図を示す。
【図１６Ｂ】一実施形態に従う、図１６Ａの実施形態の平面図を示す。
【図１７】一実施形態に従う、２×２の接続されたＤＲＡアレイおよび図１６Ａの一体型フェンス構造の代替である一体型フェンス構造の分解されたアセンブリの回転等角図を示す。
【図１８】一実施形態に従う、図１５のＤＲＡの３×アレイと同様であるが、一体型フェンス構造が接地されたＤＲＡの３×アレイの断面立面図を示す。
【図１９】一実施形態に従う、図１５に示されたＤＲＡの３×アレイと同様のＤＲＡの３×アレイの分解されたアセンブリ断面立面図を示す。
【図２０】一実施形態に従う、２×２の接続されたＤＲＡアレイと、図１６Ａおよび図１７の一体型フェンス構造の代替である一体型フェンス構造と、の分解されたアセンブリの回転等角図を示す。
【図２１Ａ】一実施形態に従う、成形プロセスの連続的な段階を示す。
【図２１Ｂ】一実施形態に従う、成形プロセスの連続的な段階を示す。
【図２１Ｃ】一実施形態に従う、成形プロセスの連続的な段階を示す。
【図２２Ａ】一実施形態に従う、図２１Ａ、図２１Ｂ、および図２１Ｃの成形プロセスの連続的な段階とは異なる成形プロセスの連続的な段階を示す。
【図２２Ｂ】一実施形態に従う、図２１Ａ、図２１Ｂ、および図２１Ｃの成形プロセスの連続的な段階とは異なる成形プロセスの連続的な段階を示す。
【図２２Ｃ】一実施形態に従う、図２１Ａ、図２１Ｂ、および図２１Ｃの成形プロセスの連続的な段階とは異なる成形プロセスの連続的な段階を示す。
【図２２Ｄ】一実施形態に従う、図２１Ａ、図２１Ｂ、および図２１Ｃの成形プロセスの連続的な段階とは異なる成形プロセスの連続的な段階を示す。
【図２３Ａ】一実施形態に従う、接続されたＤＲＡアレイのＤＲＡの周期的配置および非周期的配置を示す。
【図２３Ｂ】一実施形態に従う、接続されたＤＲＡアレイのＤＲＡの周期的配置および非周期的配置を示す。
【図２３Ｃ】一実施形態に従う、接続されたＤＲＡアレイのＤＲＡの周期的配置および非周期的配置を示す。
【図２３Ｄ】一実施形態に従う、接続されたＤＲＡアレイのＤＲＡの周期的配置および非周期的配置を示す。
【図２３Ｅ】一実施形態に従う、接続されたＤＲＡアレイのＤＲＡの周期的配置および非周期的配置を示す。
【図２３Ｆ】一実施形態に従う、接続されたＤＲＡアレイのＤＲＡの周期的配置および非周期的配置を示す。
【発明を実施するための形態】
【０００６】
本発明の上記の特徴および利点ならびに他の特徴および利点は、添付した図面に関連して解釈されるとき、本発明の以下の詳細な説明から容易に明らかになる。
添付図面において同様の要素には同様の番号が付けられている例示的かつ非限定的な図面を参照する。
【０００７】
以下の詳細な説明には、例示の目的で多くの詳細が含まれるが、当業者であれば、以下の詳細に対する多くの変形および変更が特許請求の範囲の範囲内であることを理解するであろう。したがって、以下の例示的な実施形態は、特許請求の範囲に記載された発明に対する一般性を損なうことなく、また制限を課すことなく記載されている。
【０００８】
本明細書で開示される実施形態は、接続されたＤＲＡアレイを形成する複数の層状かつ接続されたＤＲＡを利用する広帯域ＤＲＡアレイを構築するのに有用な異なる配置を含み、異なる配置は、所定のＤＲＡアレイ内の複数のＤＲＡのそれぞれについて、異なる厚さ、異なる誘電率（Ｄｋｓ）、または異なる厚さおよび異なる誘電率の両方を有する誘電体層の共通の構造を採用する。結果として得られる接続されたＤＲＡアレイは、個々のＤＲＡを相互接続する少なくとも１つの単一のモノリシック部分を含み、形成された接続されたＤＲＡアレイの各ＤＲＡは、層状に配置された誘電体材料の複数のボリュームを有し、それらの誘電体材料のボリュームの少なくとも１つは、複数のＤＲＡの最も近い隣接する対、または複数のＤＲＡの対角線上で最も近い対を相互接続する比較的薄い接続構造部と一体的に形成されている。本明細書で使用される場合、「複数のＤＲＡの最も近い隣接する対（ｃｌｏｓｅｓｔ  ａｄｊａｃｅｎｔ  ｐａｉｒｓ  ｏｆ  ｔｈｅ  ｐｌｕｒａｌｉｔｙ  ｏｆ  ＤＲＡｓ）」という句と「複数のＤＲＡの対角線上で最も近い対（ｄｉａｇｏｎａｌｌｙ  ｃｌｏｓｅｓｔ  ｐａｉｒｓ  ｏｆ  ｔｈｅ  ｐｌｕｒａｌｉｔｙ  ｏｆ  ＤＲＡｓ）」という句は区別される。例えば、ｘ−ｙグリッド（平面図の観点から）上で、ＤＲＡの最も近い隣接する対は、対角線上に配置された隣接対などのような、ＤＲＡの他の隣接対よりも互いに近いＤＲＡの隣接対であり、複数のＤＲＡの対角線上で最も近い対は、対角線上に配置された最も近い隣接対である、ＤＲＡの隣接対である。
【０００９】
多層ＤＲＡの特定の形状は、各層について選択された誘電率に依存する。多層シェルのそれぞれは、立面図で見たときに、例えば、円筒形、楕円形、卵形、ドーム形または半球形の断面形状を有していてもよく、あるいは本明細書に開示された目的に適した他の形状であってもよく、例えば、平面図で見たときに、円形、楕円形または卵形の断面形状を有していてもよく、または本明細書で開示する目的に適した他の形状であってもよい。コアでの第１の相対的な最小値からコアおよび外側層の間の相対的な最大値まで、そして外層での第２の相対的な最小値へと戻すよう、異なる層状シェルにわたり誘電率を変化させることにより、広い帯域幅（例えば５０％を超える）を達成することができる。シフトシェル構成を採用することによって、あるいは層状シェルに非対称構造を採用することによって、バランスの取れた利得を達成することができる。各ＤＲＡは、非常に広い帯域幅を達成するために、垂直ワイヤ延長を備えた同軸ケーブルであり得る信号フィード（ｓｉｇｎａｌ  ｆｅｅｄ）を介して、またはＤＲＡの対称性に応じて異なる長さおよび形状の導電性ループを介して、またはマイクロストリップ、導波路もしくは表面集積導波路を介して、給電される。一実施形態において、信号フィードは半導体チップフィードを含むことができる。本明細書で開示されるＤＲＡの構造は、圧縮もしくは射出成形、３Ｄ印刷、スタンピング、インプリンティング（ｉｍｐｒｉｎｔｉｎｇ）などの３Ｄ材料堆積プロセス、または本明細書で開示される目的に適した他の製造プロセスなどの方法を使用して製造することができる。
【００１０】
本明細書で開示されるＤＲＡおよび接続されたＤＲＡアレイのいくつかの実施形態は、広帯域および高利得が望まれるマイクロ波およびミリ波の用途で使用するために、マイクロ波およびミリ波の用途でのパッチアンテナアレイと置き換えるために、１０〜２０ＧＨｚレーダでの用途にて使用するために、６０ＧＨｚの通信用途で使用するために、またはバックホール用途ならびに７７ＧＨｚの放射器およびアレイ（例えば、自動車レーダー用途など）において使用するために、適している。本明細書で提供されるいくつかの図を参照して、異なる実施形態を説明する。しかしながら、一実施形態において見られるが別の実施形態においては見られない特徴、例えば、以下で詳細に説明するフェンスなどが、他の実施形態で採用されてもよいことが理解されよう。
【００１１】
一般に、本明細書では、接続されたＤＲＡアレイのＤＲＡのファミリーについて説明されており、各ファミリーメンバーは、導電性接地構造の上に配置できる複数のＤＲＡを含み、各ＤＲＡは少なくとも１つの非気体誘電体材料のボリュームを含む。複数のＤＲＡのそれぞれは、比較的薄い接続構造部（ｒｅｌａｔｉｖｅｌｙ  ｔｈｉｎ  ｃｏｎｎｅｃｔｉｎｇ  ｓｔｒｕｃｔｕｒｅ）を介して複数のＤＲＡの少なくとも１つの他のものに物理的に接続されている。各接続構造部は、複数のＤＲＡのうちの１つの全体の外形寸法と比較して比較的薄く、対応する接続されたＤＲＡの全体の高さよりも低い断面の全体の高さを有し、そして、非気体誘電体材料の少なくとも１つのボリュームのうちの少なくとも１つから形成されている。各接続構造部と、非気体誘電体材料の少なくとも１つのボリュームの関連するボリュームは、接続されたＤＲＡアレイの単一のモノリシック部分を形成する。
【００１２】
本明細書でさらに説明されるのは、接続されたＤＲＡアレイ用のＤＲＡのファミリーであり、各ファミリーメンバーは、導電性接地構造上に配置され得る誘電体材料の複数のボリュームを含む。複数のボリュームのうちの各ボリュームＶ（ｉ）（ｉ＝１からＮであり、ｉおよびＮは整数であり、Ｎはボリュームの総数を示す）は、以前のボリューム上に配置され、以前のボリュームを少なくとも部分的に埋め込む層状シェルとして配置され、ここでＶ（１）は最も内側の層／ボリュームであり、かつＶ（Ｎ）は最も外側の層／ボリュームである。一実施形態において、例えば、少なくともＶ（ｉ＋１）から少なくともＶ（Ｎ−１）までの１つ以上の層状シェルのような、下にあるボリュームを埋め込む層状シェルは、下にあるボリュームを完全に１００％埋め込む。しかしながら、別の実施形態において、少なくともＶ（ｉ＋１）から少なくともＶ（Ｎ−１）までの１つ以上の層状シェルのような、下にあるボリュームを埋め込む層状シェルは、少なくとも部分的に下にあるボリュームを意図的に埋め込むことができる。下にあるボリュームを埋め込む層状シェルが完全に１００％埋め込む本明細書に記載の実施形態において、そのような埋め込みは、製造またはプロセスのばらつきにより、それが意図的であるか否かに関わらず、１つ以上の意図的な空隙または穴を含むことに起因してさえ、上にある誘電体層に存在し得る微視的な空隙を含むことが理解されよう。したがって、完全に１００％という用語は、ほぼ完全に１００％を意味すると最もよく理解される。一実施形態において、ボリュームＶ（Ｎ）は、ボリュームＶ（１）〜Ｖ（Ｎ−１）の全てを少なくとも部分的に埋め込む。
【００１３】
本明細書に記載の実施形態は、Ｎを奇数として示しているが、本発明の範囲はそれに限定されない、すなわち、Ｎは偶数であってもよいと考えられる。本明細書において記載され、図示されるように、Ｎは３以上、または代替的に、Ｎは４以上であり、ボリュームＶ（２）〜Ｖ（Ｎ−１）の全ては固体または非気体誘電体材料のボリュームであり、各々は定義されたシェルの厚さを有している。一実施形態において、第１のボリュームＶ（１）は、空気、真空、または本明細書に開示される目的に適した任意の気体であり得る。一実施形態において、外側ボリュームＶ（Ｎ）は、自由空間にほぼ等しい誘電率を有する、気体、非気体、または真空の誘電体材料であってもよい。本明細書では固体誘電体材料のボリュームについて言及されているが、非気体（ｎｏｎ−ｇａｓｅｏｕｓ）という用語は固体（ｓｏｌｉｄ）という用語に置き換えることができ、固体および非気体という用語の両方が本明細書に開示される本発明の範囲内であるとみなされることは理解されよう。本明細書では、空気（ａｉｒ）である誘電体材料のボリュームについて言及されているが、空気は、真空、自由空間、または本明細書に開示する目的に適した任意の気体に置き換えることができ、これらはすべて、本明細書に開示される本発明の範囲内であると考えられることが理解されよう。
【００１４】
誘電体材料の複数のボリュームのうちの直接隣接する（つまり密接に接触する）ものの比誘電率（εｉ）は、層ごとに異なり、一連のボリュームの範囲内において、ｉ＝１における第１の相対最小値から、ｉ＝２からｉ＝（Ｎ−１）における相対最大値に、そして、ｉ＝Ｎにおける第２の相対最小値に戻る範囲にわたる。一実施形態において、第１の相対最小値は第２の相対最小値に等しい。別の実施形態において、第１の相対最小値は第２の相対最小値とは異なる。別の実施形態において、第１の相対最小値は第２の相対最小値よりも小さい。例えば、５つの層、Ｎ＝５を有する非限定的な実施形態において、誘電体材料の複数のボリュームの誘電率（ｉ＝１〜５）は、次の通り；ε１＝２、ε２＝９、ε３＝１３、ε４＝９およびε５＝２であり得る。しかしながら、本発明の実施形態は、これらの正確な誘電率の値に限定されず、本明細書で開示する目的に適した任意の誘電率を包含することが理解されよう。
【００１５】
ＤＲＡの励起は、例えば、誘電体の複数のボリュームの１つ以上に電磁的に結合された、銅線、同軸ケーブル、マイクロストリップ、導波路、表面集積導波路、または導電性インクなどの信号フィードによって提供される。当業者には理解されるように、電磁的に結合されるという語句は、ある場所から別の場所への電磁エネルギーの意図的な伝達を指す用語であり、その場合、２つの場所の間の物理的接触を必ずしも必要とせず、実施形態に関して本明細書に開示されている用語は、より具体的には、誘電体材料の複数のボリュームのうちの１つ以上の特定のボリュームの電磁共振モードと一致する電磁共振周波数を有する信号源間の相互作用を指す。例えば、ボリュームＶ（１）に電磁的に結合される信号フィードは、例えば、信号フィードがボリュームＶ（１）の電磁共振モードと一致する電磁共振周波数を有するように特に構成されており、任意の他のボリュームＶ（２）〜Ｖ（Ｎ）の電磁共振モードと一致する電磁共振周波数を有するように特に構成されていないことを意味する。ＤＲＡに直接埋め込まれた信号フィードでは、信号フィードは、接地構造の開口部を介して、接地構造と非電気的な接触にて接地構造を通過し、誘電体材料の複数のボリュームの１つに入る。本明細書において使用されるとき、誘電体材料への言及は、標準大気圧（１気圧）および温度（摂氏２０度）で約１の比誘電率（εｒ）を有する空気を含む。したがって、本明細書で開示される誘電体材料の複数のボリュームのうちの１つまたは複数は、非限定的に例示するように、ボリュームＶ（１）またはボリュームＶ（Ｎ）など、空気であり得る。本明細書で使用される「比誘電率（ｒｅｌａｔｉｖｅ  ｐｅｒｍｉｔｔｉｖｉｔｙ）」という用語は、単に「誘電率（ｐｅｒｍｉｔｔｉｖｉｔｙ）」と略されるか、または「誘電率（ｄｉｅｌｅｃｔｒｉｃ  ｃｏｎｓｔａｎｔ）」という用語と交換可能に使用される場合がある。使用される用語に関係なく、当業者は、本明細書で提供される本発明の開示全体を読むことにより、本明細書で開示される本発明の範囲を容易に理解するであろう。
【００１６】
本明細書で開示される接続されたＤＲＡアレイの実施形態は、動作周波数（ｆ）および関連する波長（λ）で動作するように構成される。いくつかの実施形態において、所与の接続されたＤＲＡアレイ内の複数のＤＲＡの最も近い隣接する対の間の（所与のＤＲＡの全体の配置（ｇｅｏｍｅｔｒｙ）を介した）中心間の間隔は、λ以下（ここで、λは自由空間における接続されたＤＲＡアレイの動作波長である）であってもよい。いくつかの実施形態において、所与の接続されたＤＲＡアレイ内の複数のＤＲＡの最も近い隣接する対の間の中心間の間隔は、λ以下、かつλ／２以上であってもよい。いくつかの実施形態において、所与の接続されたＤＲＡアレイ内の複数のＤＲＡの最も近い隣接する対の間の中心間の間隔は、λ／２以下であってもよい。例えば、λでの周波数が１０ＧＨｚに等しい場合、１つのＤＲＡの中心から最も近い隣接する（ｃｌｏｓｅｔ  ａｄｊａｃｅｎｔ）ＤＲＡの中心までの間隔は、約３０ｍｍ以下、または約１５ｍｍ〜約３０ｍｍの間、または約１５ｍｍ以下である。
【００１７】
いくつかの実施形態において、比較的薄い接続構造部は、立面図で観察されるように、対応する接続されたＤＲＡの全体の高さ「Ｈ」よりも小さい断面の全体の高さ「ｈ」を有する（例えば、図３Ａ、３Ｂ、３Ｃを参照）。いくつかの実施形態において、比較的薄い接続構造部は、対応する接続されたＤＲＡの全体の高さの５０％以下の断面の全体の高さを有する。いくつかの実施形態において、比較的薄い接続構造部は、対応する接続されたＤＲＡの全体の高さの２０％以下の断面の全体の高さを有する。いくつかの実施形態において、比較的薄い接続構造部は、λ未満である断面の全体の高さを有する。いくつかの実施形態において、比較的薄い接続構造部は、λ／２以下である断面の全体の高さを有する。いくつかの実施形態において、比較的薄い接続構造部は、λ／４以下である断面の全体の高さを有する。
【００１８】
いくつかの実施形態において、比較的薄い接続構造部は、立面図で観察されるように、対応する接続されたＤＲＡの全体の幅「Ｗ」よりも小さい断面の全体の幅「ｗ」をさらに有する（例えば、図３Ａ、３Ｂ、３Ｃを参照）。いくつかの実施形態において、比較的薄い接続構造部は、対応する接続されたＤＲＡの全体の幅の５０％以下の断面の全体の幅を有する。いくつかの実施形態において、比較的薄い接続構造部は、対応する接続されたＤＲＡの全体の幅の２０％以下の断面の全体の幅を有する。いくつかの実施形態において、比較的薄い接続構造部は、λ／２以下である断面の全体の幅を有する。いくつかの実施形態において、比較的薄い接続構造部はさらに、λ／４以下である断面の全体の幅を有する。
【００１９】
上記を考慮して、本明細書に開示され、以下により詳細に説明される任意の接続されたＤＲＡは、一般に、対応する接続されたＤＲＡの全体の高さ「Ｈ」よりも小さい断面の全体の高さ「ｈ」を有し、対応する接続されたＤＲＡの全体の幅「Ｗ」よりも小さい断面の全体の幅「ｗ」を有するか、あるいは、前述の記載と一致する任意の他の高さ「ｈ」および幅「ｗ」、特に、動作波長λに対する高さ「ｈ」および幅「ｗ」に関して任意の他の高さ「ｈ」および幅「ｗ」を有する、比較的薄い接続構造部を有していてもよい。
【００２０】
平面図または平面図の断面で見られるフットプリント（ｆｏｏｔｐｒｉｎｔ）の２Ｄ形状、立面図または立面図の断面で見られる３Ｄ形状のボリュームなど、誘電体材料の複数のボリュームの層状ボリュームに対する変更、所与の複数のボリュームの１つのボリュームの別のボリュームに対する対称性または非対称性、および層状シェルの最も外側のボリュームを囲む材料の有無を使用して、所望の結果を達成するために利得または帯域幅をさらに調整することができる。上記した一般化された説明と一致する接続されたＤＲＡアレイで使用するためのＤＲＡのファミリーの一部であるいくつかの実施形態は、本明細書で提供されるいくつかの図を参照して以下に説明される。
【００２１】
図１Ａは、ｘ−ｙグリッド上でｘ方向およびｙ方向の両方において互いに対して等間隔に離間して配置された複数のＤＲＡ１５０を有する４×３の接続されたＤＲＡアレイ１００の実施形態の平面図を示し、複数のＤＲＡの最も近い隣接する対（例えば、１５１、１５２および１５１、１５５）を相互接続し、複数のＤＲＡの対角線上で最も近い対（例えば、１５１、１５６および１５６、１５３）を相互接続する比較的薄い接続構造部１０２の平坦な配置（ａｒｒａｎｇｅｍｅｎｔ）を備えている。一実施形態において、複数のＤＲＡ１５０、または本明細書で開示される任意の他のＤＲＡは、平面上で互いに対して離間されていてもよく、あるいは、非平面上において互いに対して離間されていてもよい。図１Ｂは、図１Ａの切断線１Ｂ−１Ｂを通る断面図を示す。図示された実施形態に見られるように、接続されたＤＲＡアレイ１００の各ＤＲＡ１５０は、誘電体材料の４つのボリューム、Ｖ（１）、Ｖ（２）、Ｖ（３）、およびＶ（４）から構成され得る。一実施形態において、ボリュームＶ（１）は空気であってもよく、一方、ボリュームＶ（２）〜Ｖ（４）は、例えば成形可能なポリマーなどの硬化性媒体（ｃｕｒａｂｌｅ  ｍｅｄｉｕｍ）から形成されてもよい。図１Ｂにおいて見られるように、比較的薄い接続構造部１０２は、ボリュームＶ（４）と同じ材料から形成されるのみならず、最も外側のボリュームＶ（４）と一体に形成されて、接続されたＤＲＡアレイ１００の単一のモノリシック部分（ｓｉｎｇｌｅ  ｍｏｎｏｌｉｔｈｉｃ  ｐｏｒｔｉｏｎ）を形成する。複数のＤＲＡ（例えば、本明細書で以下に開示されるＤＲＡ１５０または他のＤＲＡ）の実施形態は、平面図で観察される円形である断面形状を有するように描かれているが、本発明の範囲はそれに限定されず、例えば楕円形または卵形など、本明細書に開示される目的に適した任意の断面形状を包含することが理解されるであろう。本明細書で開示される複数のＤＲＡの実施形態は、ｘ−ｙグリッド上で互いに対して離間しているものとして説明および図示され得るが、本発明の範囲はそれらに限定されず、図２３Ａ、２３Ｂ、２３Ｃ、２３４Ｄ、２３Ｅ、および２３Ｆを参照して以下でさらに議論される、他の間隔配置を包含することが理解されるであろう。
【００２２】
本明細書で開示される実施形態は、例えば１２個のＤＲＡ要素を有する４×３アレイのようなアレイ内に特定の数のＤＲＡを示しているが、そのような説明および図は例示に過ぎず、本発明の範囲がそのように限定されるものではなく、本明細書で開示される目的に適している可能性がある任意の様々なアレイ構成に配置された任意の数のＤＲＡ要素に及ぶことが理解されるであろう。
【００２３】
上記から、動作周波数および関連する波長で動作する接続されたＤＲＡアレイのファミリーの一般的な構造には、以下が含まれることが理解されよう：Ｎ個のボリュームを有する誘電体材料の複数のボリュームを有する複数のＤＲＡ１５０（Ｎは３以上の整数（図１ＢではＮ＝４））であって連続かつ順次の積層ボリュームＶ（ｉ）（ｉは１からＮの整数である）を形成するように配置される複数のＤＲＡ１５０、ここで、ボリュームＶ（１）は最も内側のボリュームを形成し、後続のボリュームＶ（ｉ＋１）は、ボリュームＶ（ｉ）上に配置され少なくとも部分的にボリュームＶ（ｉ）を埋め込む積層シェルを形成し、ボリュームＶ（Ｎ）は、ボリュームＶ（１）からＶ（Ｎ−１）のすべてのボリュームを少なくとも部分的に埋め込み；そして、複数のＤＲＡ１５０のそれぞれは、比較的薄い接続構造部１０２を介して複数のＤＲＡ１５０の少なくとも他の１つに物理的に接続され、各接続構造部１０２は、複数のＤＲＡのうちの１つの全体の外形寸法と比較して比較的薄く、各接続構造部は、対応する接続されたＤＲＡ１５０の高さ「Ｈ」よりも低い高さ「ｈ」を有し、誘電体材料の複数のボリュームのうちの少なくとも１つから形成され、各接続構造部１０２および誘電体材料の複数のボリュームのうちの少なくとも１つの関連するボリュームは、接続されたＤＲＡアレイ１００の単一のモノリシック部分を形成する。
【００２４】
ここで図２Ａおよび図２Ｂを参照すると、図１Ａおよび図１Ｂの接続されたＤＲＡアレイ１００およびＤＲＡ１５０と同様の複数のＤＲＡ２５０を有する接続されたＤＲＡアレイ２００が示されている。接続されたＤＲＡアレイ２００の特定の特徴は、接続されたＤＲＡアレイ１００の特定の特徴と、一実施形態において同じである（例えば、ＤＲＡ２５０のボリューム層化および比較的薄い接続構造部２０２の高さ「ｈ」（接続されたＤＲＡアレイ１００のそれらの特徴と比較した場合））が、接続されたＤＲＡアレイ２００と接続されたＤＲＡアレイ１００の違いは、接続されたＤＲＡアレイ２００の比較的薄い接続構造部２０２で見ることができ、これは、複数のＤＲＡの最も近い隣接する対（例えば、２５１、２５２および２５１、２５５）の間の各領域に貫通開口部２０４を含む。一実施形態において、各貫通開口部２０４は、平面図で観察されるように、例えば、複数のＤＲＡ２５０の最も近い隣接する対２５１、２５２および２５１、２５５間の直線クロストーク（ｓｔｒａｉｇｈｔ  ｌｉｎｅ  ｃｒｏｓｓ−ｔａｌｋ）２０６、２０８を、それぞれの接続構造部２０２を介して防ぐのに十分な長さ「Ｌ」を有する。
【００２５】
図１Ａおよび２Ａの実施形態から明らかなように、比較的薄い接続構造部１０２、２０２は、誘電体材料の薄いシートとして形成されていてもよく、それはそれらの厚さ（本明細書に開示されているように全体の断面高さ「ｈ」）故に、Ｄｋ＝１０以上の誘電率値を有し得る。
【００２６】
ここで図３Ａ、図３Ｂ、および図３Ｃを参照すると、図２Ａおよび図２Ｂの接続されたＤＲＡアレイ２００および複数のＤＲＡ２５０と同様の複数のＤＲＡ３５０を有する接続されたＤＲＡアレイ３００が示されている。接続されたＤＲＡアレイ３００の特定の構造的特徴は、接続されたＤＲＡアレイ２００のそれと、一実施形態において同じである（例えば、ＤＲＡ３５０のボリューム層化および比較的薄い接続構造部３０２の高さ「ｈ」（接続されたＤＲＡアレイ２００のそれらの特徴と比較した場合））が、接続されたＤＲＡアレイ３００と接続されたＤＲＡアレイ２００との間のさらなる違いは、接続されたＤＲＡアレイ３００の接続構造部３０２の断面で見ることができ、平面構造２０２とは対照的に、複数のＤＲＡ３５０の最も近い隣接する対（例えば、３５１、３５２および３５１、３５５）の間を接続する管状構造３０２を含む。一実施形態において、比較的薄い接続構造部３０２のそれぞれは、一般に、対応する接続されたＤＲＡ３５０の断面の全体の高さ「Ｈ」よりも小さい断面の全体の高さ「ｈ」を有し（図３Ａ、３Ｂ、３Ｃを参照）、そして、接続されたＤＲＡアレイ３００の動作波長λのλ／４以下である断面の全体の高さ「ｈ」を有し、一般に対応する接続されたＤＲＡ３５０の断面の全体の幅「Ｗ」未満である断面の全体の幅「ｗ」を有していてもよく（図３Ａ、３Ｂ、３Ｃを参照）、接続されたＤＲＡアレイ３００の動作波長のλ／４以下である断面の全体の幅を有していてもよい。接続されたＤＲＡアレイ３００の動作波長λのλ／４以下である全体の高さ「ｈ」および全体の幅「ｗ」を有する比較的薄い接続構造部３０２を使用することにより、Ｓ２１＜−１２ｄＢｉ未満（例えば、＜−１５ｄＢｉ、＜−２０ｄＢｉ、あるいはそれ以上）であるＤＲＡ３５０間のクロストークの低減を達成できることが数学的モデリングにより見いだされた。図３Ａから明らかなように、実施形態は、個々のＤＲＡ３５０が複数のＤＲＡ３５０の最も近い隣接する対（例えば、３５１および３５２；３５１および３５５；３５５および３５６；３５２および３５６など）を介して相互接続されるが、複数のＤＲＡ３５０の対角線上で最も近い対（例えば、３５１および３５６；および３５２および３５５など）によって相互接続されてはいない、接続されたＤＲＡアレイ３００を含む。
【００２７】
ここで図４を参照すると、図４は、図３Ａの接続されたＤＲＡアレイ３００およびＤＲＡ３５０と同様の複数のＤＲＡ４５０を有する接続されたＤＲＡアレイ４００を示す。接続されたＤＲＡアレイ４００の特定の構造的特徴は、接続されたＤＲＡアレイ３００のそれと、一実施形態において同じである（例えば、ＤＲＡ４５０のボリューム層化および比較的薄い接続構造部４０２の高さ「ｈ」および幅「ｗ」（接続されたＤＲＡアレイ３００のそれらの特徴と比較した場合））が、接続されたＤＲＡアレイ４００と接続されたＤＲＡアレイ３００との間のさらなる相違は、複数のＤＲＡ４５０の相互接続部で見ることができ、図４では、複数の対角線上に配置された比較的薄い接続構造部４０２によってのみ相互接続されている。従って、実施形態は、個々のＤＲＡ４５０が複数のＤＲＡ４５０の対角線上で最も近い対（例えば、４５１および４５６；および４５２および４５５など）を介して相互接続されているが、複数のＤＲＡ４５０の最も近い隣接する対（例えば、４５１と４５２；４５１と４５５；４５５と４５６；および４５２と４５６など）によって相互接続されてはいない、接続されたＤＲＡアレイ４００を含む。
【００２８】
ここで図５を参照すると、図３ＡのＤＲＡ３５０を備えた接続されたＤＲＡアレイ３００、および図４のＤＲＡ４５０を備えた接続されたＤＲＡアレイ４００と同様の複数のＤＲＡ５５０を有する接続されたＤＲＡアレイ５００が示されている。接続されたＤＲＡアレイ４００の特定の構造的特徴は、接続されたＤＲＡアレイ３００および４００のそれらと、一実施形態において同じである（例えば、ＤＲＡ５５０のボリューム層化および比較的薄い接続構造部５０２の高さ「ｈ」および幅「ｗ」（接続されたＤＲＡアレイ３００および４００のそれらの特徴と比較した場合））が、接続されたＤＲＡアレイ５００と接続されたＤＲＡアレイ３００および４００との間のさらなる相違は、複数のＤＲＡ５５０の相互接続部において見られ、図５では、複数の非対角線上に配置された比較的薄い接続構造部５０２．１を介して複数のＤＲＡ５５０の最も近い隣接する対（５５１と５５２、５５１と５５５、５５２と５５６、５５５と５５６など）間で、および複数の対角線上に配置された比較的薄い接続構造部５０２．２を介して複数のＤＲＡ５５０の対角線上で最も近い対（５５１と５５６、および５５２と５５５など）の間で、相互接続されている。したがって、実施形態は、接続されたＤＲＡアレイ５００を含み、個々のＤＲＡ５５０は、複数のＤＲＡ５５０の最も近い隣接する対（例えば、５５１と５５２、５５１と５５５、５５５と５５６、および５５２と５５６など）を介して相互接続され、そして、複数のＤＲＡ５５０の対角線上で最も近い対（例えば、５５１および５５６；および、５５２および５５５など）を介して相互接続されている。
【００２９】
上記から、および図１Ｂ、２Ｂおよび３Ｂから分かるように、実施形態は、誘電体材料の複数のボリューム（例えば、Ｖ（１）〜Ｖ（４））の最も外側の固体ボリューム（例えば、Ｖ（４））および比較的薄い接続構造部（例えば、１０２、２０２または３０２）は、接続されたＤＲＡアレイ（例えば１００、２００または３００）の一部である単一のモノリシック構造を形成する。接続されたＤＲＡアレイ４００および５００は、図１Ｂ、２Ｂおよび３Ｂに示された誘電体材料の複数のボリュームＶ（１）〜Ｖ（４）を具体的に示していないが、そのような構造は本明細書で明示的に開示されている少なくとも前述の説明から理解されるものであり、したがって本発明の実施形態に含まれる。従って、また別の言い方をすると、比較的薄い接続構造部（例えば、１０２、２０２、３０２、４０２、５０２）は、ボリュームＶ（４）と同じ材料で作られているのみならず、最も外側のボリュームＶ（４）と一体に形成されており、接続されたＤＲＡアレイ（例えば、１００、２００、３００、４００、および５００）の単一のモノリシック部分を形成する。
【００３０】
ここで、図５と比較して図６を参照する。図６は、図５のＤＲＡ５５０を備えた接続されたＤＲＡアレイ５００と同様の複数のＤＲＡ６５０を有する接続されたＤＲＡアレイ６００を示す。接続されたＤＲＡアレイ６００の特定の構造的特徴は、接続されたＤＲＡアレイ５００のそれと、一実施形態において同じである（例えば、ＤＲＡ６５０のボリューム層化および比較的薄い接続構造部６０２の高さ「ｈ」および幅「ｗ」（接続されたＤＲＡアレイ５００それらの特徴と比較した場合））が、接続されたＤＲＡアレイ６００と接続されたＤＲＡアレイ５００との間のさらなる相違は、複数のＤＲＡ６５０の相互接続部で見ることができ、図６において、複数のＤＲＡ６５０の最も近い隣接する対（６５１と６５２、６５１と６５５、６５２と６５６、および６５５と６５６など）の間で対角線上に配置された第１の複数の比較的薄い接続構造部６０２．１を介して相互接続され、かつ複数のＤＲＡ６５０の対角線上で最も近い対（６５１および６５６、および６５２および６５５など）の間で対角線上に配置された第２の複数の比較的薄い接続構造部６０２．２を介して相互接続されている。図５および図６の実施形態は、両方の実施形態が接続されたＤＲＡアレイ５００、６００を含み、個々のＤＲＡ５５０、６５０が複数のＤＲＡ５５０の最も近い隣接する対を介して、および複数のＤＲＡ５５０の対角線上で最も近い対を介して相互接続される点で類似している。図５と図６の実施形態の相違は、複数のＤＲＡの最も近い隣接する対が相互接続される方法である。図５の実施形態において、複数のＤＲＡ５５０の最も近い隣接する対（例えば、５５１および５５２を参照）は、直線状に配置された比較的薄い接続構造部５０２．１を介して相互接続されているが、図６の実施形態において、複数のＤＲＡ６５０の最も近い隣接する対（例えば、６５１および６５２を参照）は、対角線上に配置された比較的薄い接続構造部６０２．１を介して相互接続されている。この相違の重要性については、以下でさらに説明する。
【００３１】
次に、図７、８、９、および１０を参照されたい。図７は、図３Ｂの断面図と同様の断面図を示しているが、誘電体材料の複数のボリュームＶ（１）〜Ｖ（４）のうちの、最も外側の固体ボリュームＶ（４）とは反対に、最も内側の固体ボリュームＶ（１）が、比較的薄い接続構造部３０２’と一体的に形成されており、同比較的薄い接続構造部３０２’が複数のＤＲＡ３５０’を相互接続して接続されたＤＲＡアレイ３００’の単一のモノリシック部分を形成する。
【００３２】
図８は、図３Ｂと同様の断面図を示しているが、誘電体材料の複数のボリュームＶ（１）〜Ｖ（４）のうちの、最も内側の固体ボリュームＶ（１）および最も外側の固体ボリュームＶ（４）以外の固体ボリュームが比較的薄い接続構造部３０２’’と一体的に形成されており、同比較的薄い接続構造部３０２’’が複数のＤＲＡ３５０’’を相互接続して接続されたＤＲＡアレイ３００’’の単一のモノリシック部分を形成する。図８に示す実施形態において、第３のボリュームＶ（３）は、比較的薄い接続構造部３０２’’と一体的に形成されている。
【００３３】
図９および図１０は、図５の断面線９−９および１０−１０を通る別の断面図を示す。この代替的な実施形態において、ｘ−ｙグリッド上で離間している複数のＤＲＡ５５０’は、複数のＤＲＡの最も近い隣接する対（例えば、５５１および５５２を参照）を相互接続し、複数のＤＲＡの対角線上で最も近い対を相互接続しない第１のセットの比較的薄い接続構造部５０２．１’を有し、かつ、複数のＤＲＡの対角線上で最も近い対（例えば５５２および５５５を参照）を相互接続し、複数のＤＲＡの最も近い隣接する対を相互接続しない第２のセットの比較的薄い接続構造部５０２．２’を有する。図９および図１０から明らかなように、第１のセットの比較的薄い接続構造部５０２．１’は、誘電体材料の複数のボリュームＶ（１）〜Ｖ（４）のうちの各ボリュームＶ（Ａ）（この実施形態においては第１のボリュームＶ（１））を相互接続し、そして第２のセットの比較的薄い接続構造部５０２．２’は、誘電体材料の複数のボリュームＶ（１）〜Ｖ（４）のうちの各ボリュームＶ（Ｂ）（この実施形態においては第４のボリュームＶ（４））を相互接続する。一般に、ＡおよびＢは１からＮまでの整数で、ＡはＢと等しくはない。
【００３４】
前述の実施形態は、直線として構成された比較的薄い接続構造部を示しているが、実施形態は、比較的薄い接続構造部のそれぞれが、複数のＤＲＡの、最も近い対（隣接して配置されているか、または対角線上に配置されている）、最も近い隣接する対、あるいは対角線上で最も近い対を、それぞれのＤＲＡ間の単一の直線経路以外の接続経路を介して接続している、接続されたＤＲＡアレイの配置を含むことが理解されよう。そのような経路の一例は、図６に示す比較的薄い接続構造部６０２．１を参照して見ることができる。しかしながら、そのような接続経路は、ジグザグ、湾曲、蛇行、または本明細書に開示される目的に適した他の形状など、任意の数の形状を含み得ることが理解されよう。
【００３５】
ここで図１１および１２を参照すると、これらはそれぞれ図３および４に示された接続されたＤＲＡアレイ３００および４００と同様の接続されたＤＲＡアレイ１１００および１２００を示している。説明の目的のために、接続されたＤＲＡアレイ１１００および１２００の構造は、それぞれ、接続されたＤＲＡアレイ３００および４００と同一であるが、以下の電界の配置を有する。図１１では、複数のＤＲＡ１１５０のそれぞれは、電界方向線１１６２を有する電界１１６０を放射するように構成されており、比較的薄い接続構造部１１０２のそれぞれは、電界方向線１１６２と一致しておらず、かつ電界方向線１１６２と平行ではない長手方向線１１０４を有する。図１１の実施形態において、電界方向線１１６２は、長手方向線１１０４に対して約４５度の角度１１７０に向けられている。同様に、図１２では、複数のＤＲＡ１２５０のそれぞれは、電界方向線１２６２を有する電界１２６０を放射するように構成されており、比較的薄い接続構造部１２０２のそれぞれは、電界方向線１２６２と一致しておらず、かつ電界方向線１２６２と平行ではない長手方向線１２０４を有する。図１２の実施形態において、電界方向線１２６２は、長手方向線１２０４に対して約４５度の角度１２７０に向けられている。電界放射方向線を、関連する比較的薄い接続構造部の長手方向線と整列していない、つまり長手方向線と一致しておらず、平行でもない方向に向ける利点は、最も近い隣接するＤＲＡの間のクロストークのさらなる低減を達成できる点にあり、これは、遠距離場の利得を最大化するのに役立つ。
【００３６】
図３Ｂの断面図に戻って参照すると、実施形態は、複数のＤＲＡ３５０のそれぞれが、それぞれのＤＲＡ３５０の基部に近位端３３０を有し、それぞれのＤＲＡ３５０の頂部に遠位端３４０を有する構成を含み、比較的薄い接続構造部３０２のそれぞれは、それぞれが対応するＤＲＡ３５０の近位端３３０に近接して配置される。しかしながら、本発明の範囲はそのように限定されず、これは以下に参照する図１３および１４に示されている。
【００３７】
図１３は、図３Ｂの接続されたＤＲＡアレイ３００と同様の接続されたＤＲＡアレイ１３００の断面立面図を示すが、比較的薄い接続構造部１３０２のそれぞれが、それぞれが対応するＤＲＡ１３５０の近位端１３３０からある距離である、遠位端１３４０に近接して配置されている。
【００３８】
図１４は、やはり図３Ｂの接続されたＤＲＡアレイ３００と同様であるが、比較的薄い接続構造部１４０２のそれぞれが、それぞれが対応するＤＲＡ１４５０の近位端１４３０と遠位端１４４０の間に配置されている接続されたＤＲＡアレイ１４００の断面立面図を示す。
【００３９】
次に図１５を参照すると、図１５は、前述の接続されたＤＲＡアレイ１００、２００、３００、４００、５００、６００、１１００または１２００のいずれかと同様の接続されたＤＲＡアレイ１５００を示し、例えば、導電性接地構造１５０５の上に配置されており、そして同導電性接地構造１５０５は、例えば、プリント回路基板または半導体ダイ材料のような基板１５１０上に配置されてもよい。スロット付き開口部１５２０を介してＤＲＡ１５５０のそれぞれに電磁信号を供給するために、信号フィード１５１５を基板の下側に提供する（または基板内に埋め込む）ことができる。図１５には１つの信号フィード１５１５のみが示されているが、各ＤＲＡ１５５０に個別に供給するために、基板１５１０の下側（または基板内）に別個のトレースを提供できることが理解されよう。図１５に示される実施形態において、信号フィード１５１５は、スロット付き開口部１５２０を介して、図１５にボリュームＶ（１）〜Ｖ（３）として示される誘電体材料の複数のボリュームの各ボリュームＶ（１）に電磁結合されるように配置および構成されているが、信号フィードは、一実施形態に従って、誘電体材料のそれぞれの複数のボリュームのいずれか１つまたは複数に電磁的に結合されるように配置および構成されてもよい。図１５は、誘電体材料の複数のボリュームＶ（１）〜Ｖ（Ｎ）のうち３つのボリュームＶ（１）〜Ｖ（３）のみを示しているが、本明細書に開示されるすべてからＮは３以上であってもよいことが理解されるであろう。既に述べたように、最も内側のボリュームＶ（１）の各々は空気であってもよい。
【００４０】
一実施形態において、図１Ｂ、２Ｂ、３Ｂ、７、８、１３、１４および１５を参照すると、複数のＤＲＡのそれぞれの少なくとも最も内側のボリュームＶ（１）、または複数のＤＲＡのそれぞれのボリュームのすべては、立面図で観察されるように、それぞれのＤＲＡの基部で楕円形の広い部分に近接して切頭された（ｔｒｕｎｃａｔｅｄ）切頭楕円形である断面形状、またはドーム形または半球形の遠位上部、または切頭楕円形とドーム形または半球形の遠位上部の両方を有している。
【００４１】
さらに図１５を参照すると、一実施形態は、複数の一体的に形成された導電性電磁反射器１５８２（図１６Ａおよび１７における１６８２および１７８２をそれぞれ参照すると最もよく分かる）を含む一体型フェンス構造（ｕｎｉｔａｒｙ  ｆｅｎｃｅ  ｓｔｒｕｃｔｕｒｅ）１５８０を含み、複数の反射器１５８２のそれぞれは、複数のＤＲＡ１５５０のそれぞれ対応するものと１対１の関係で配置されており、複数のＤＲＡ１５５０のそれぞれ対応するものを実質的に取り囲むように配置されている（図１６Ａおよび図１７を参照すると最もよく分かる）。一実施形態において、一体型フェンス構造１５８０の全体の高さ「Ｊ」は、ＤＲＡ１５５０の全体の高さ「Ｈ」以下である。一実施形態において、「Ｊ」は「Ｈ」の８０％未満であり、「Ｈ」の５０％以上である。本明細書で開示される一体型フェンス構造の高さを利用することにより、数学的モデリングによって、接続されたＤＲＡアレイ１５００の遠距離場放射帯域幅を実質的に減少させることなく、隣接するＤＲＡ１５５０の効果的な分離が達成できることがわかった。一体型フェンス構造１５８０を有する実施形態において、一体型フェンス構造１５８０は、例えば接地位置１５０７にてなど、接地構造１５０５に電気的に接続される。本明細書で使用されるように、一体的に形成された導電性電磁反射器を有する一体型フェンス構造の説明は、１つ以上の構成要素を永久に損傷または破壊することなく、互いに不可分な（すなわち、一体の）１つ以上の構成要素から形成される一つの（すなわち、単一の（ｕｎｉｔａｒｙ））部品を意味する。一実施形態において、一体型フェンス構造はモノリシック構造であり、これは、不可分であり、巨視的な継ぎ目または接合部のない単一の構成要素から作られた単一の構造を意味する。一実施形態において、反射器１５８２の側壁１５８３は、ｚ軸に対して０度以上４５度以下の角度「α」を有する。一実施形態において、角度「α」は５度以上かつ２０度以下である。
【００４２】
ここで、図１６Ａ、１６Ｂ、および１７を参照すると、これらは、それぞれの一体型フェンス構造１６８０、１７８０に関して、接続されたＤＲＡアレイ１６００、１７００を層状化する代替方法を示している。図１６Ａおよび１７のそれぞれに見られるように、複数の反射器１６８２、１７８２のそれぞれは、複数のＤＲＡ１６５０、１７５０のそれぞれが対応するものと１対１の関係で配置されており、かつ複数のＤＲＡ１６５０、１７５０の対応するものを実質的に囲むように配置されている。図１６Ａおよび１７の実施形態に示されるように、それぞれの反射器１６８２、１７８２の側壁１６８３、１７８３は、ｚ軸に対して垂直である。しかしながら、本明細書に開示される反射器のいずれかの側壁は、本明細書に開示される実施形態と一致する任意の角度を有し得るため、そのような垂直性は、例示目的のみである。とはいえ、所定の反射器および本明細書に開示された目的のために垂直な側壁構造を使用することにより、製造の容易さが実現され得ることが企図される。
【００４３】
図１６Ａにおいて、単一フェンス構造１６８０は、複数のスロット１６８４（すべてのスロットが列挙されているわけではない）を有し、複数のスロット１６８４のそれぞれは、接続構造部１６０２（接続構造部のすべてが列挙されているわけではない）のそれぞれ対応するものと１対１の関係で配置されている。図示されているように、接続されたＤＲＡアレイ１６００は、一体型フェンス構造１６８０の上に重ねて配置され、各関連する接続構造部１６０２は複数のスロット１６８４のそれぞれ対応するものの内に配置されており、かつ接続されたＤＲＡアレイ１６００は一体型フェンス構造１６８０に直接配置されている。図１６Ａの回転等角図に見られるように、複数のスロット１６８４は、底部で閉じられ、頂部で開いており、これにより、接続されたＤＲＡアレイ１６００を一体型フェンス構造１６８０上に、トップダウンで組み立てるまたは製造することを可能にする。
【００４４】
図１６Ｂは、完全に組み立てられまたは製造されたときの、図１６Ａの実施形態のトップダウンの平面図を示している。一実施形態において、そして図示されているように、複数のＤＲＡ１６５０のそれぞれの誘電体材料の複数のボリュームの各ボリュームＶ（１）〜Ｖ（３）は、誘電体材料の対応する複数のボリュームの他のボリュームのそれぞれに対して（図１６Ｂに見られるようにＤＲＡの中心点から左に向かって）同じ横方向において、（図１６Ｂに見られる水平軸に沿って）、中央に、かつ横方向にシフトされる。本明細書に開示される他の実施形態は、対応する複数のＤＲＡのそれぞれの誘電体材料の複数のボリュームの各ボリュームＶ（１）〜Ｖ（Ｎ）がシフトされることなく、互いに対して中央に配置されることを示し得る（例えば、少なくとも図１Ｂを参照）が、当業者は、本明細書に開示されているすべてから、本発明の範囲はそのように限定されるものではなく、所望の遠距離場放射パターンおよび／または利得を達成するために利用できるシフトされていないボリュームＶ（１）〜Ｖ（Ｎ）および横方向にシフトされたボリュームＶ（１）〜Ｖ（Ｎ）の両方を包含することを理解するであろう。
【００４５】
図１７において、一体型フェンス構造１７８０は、複数の逆凹部（ｉｎｖｅｒｔｅｄ  ｒｅｃｅｓｓ）１７８４（凹部のすべてが列挙されているわけではない）を有し、複数の逆凹部１７８４のそれぞれは、接続構造部１７０２（すべての接続構造部が列挙されているわけではない）の対応する１つと１対１の関係で配置されている。図示されているように、一体型フェンス構造１７８０は、接続されたＤＲＡアレイ１７００の上に重ねて配置され、各関連する接続構造部１７０２は複数の逆凹部１７８４の対応する１つ内に配置され、一体型フェンス構造１７８０は接続されたＤＲＡアレイ１７００の上に直接配置される。一実施形態において、接続されたＤＲＡアレイ１７００は、接地構造１７０５上に配置され得る。図１７の回転等角図に見られるように、複数の逆凹部１７８４は底部が開いており、頂部が閉じているため、一体型フェンス構造１７８０を接続されたＤＲＡアレイ１７００上にトップダウン様式にて組み立てる、または製造することができる。
【００４６】
次に図１８を参照すると、図１８は、導電性接地構造１８０５上に配置された接続されたＤＲＡアレイ１８００を形成するＤＲＡ１８５０の３×３アレイの断面立面図を示しており、導電性接地構造１８０５は次に基板１８１０であって、同基板１８１０の下側（または基板内）に配置された信号フィード１８１５を備えた基板１８１０上に配置されており、これは図１５に示す実施形態と同様であるが以下の相違点を有する。一実施形態において、導電性接地構造１８０５は、信号フィード１８１５（１つの信号フィードのみが示されている）を各ボリュームＶ（２）に電磁結合するように配置および構成されるスロット付き開口部１８２０を有する。一実施形態において、一体型フェンス構造１８８０は、比較的薄い接続構造部１８０２の１つ以上を完全に貫通する開口部１８０３を介して、比較的薄い接続構造部１８０２の少なくとも１つを通って導電性接地構造１８０５に電気的に接続される。一実施形態において、比較的薄い接続構造部１８０２の少なくとも１つは、第１の厚さ「Ｔ」を有する第１の領域１８０１と、第１の厚さ「Ｔ」より小さい第２の厚さ「ｔ」を有する第２の領域１８０４とを有し、一体型フェンス構造１８８０は、対応する比較的薄い接続構造部１８０２の第１の領域１８０１および第２の領域１８０４の両方と直接接触して配置される。一実施形態において、接続構造部の領域の厚さを「Ｔ」から「ｔ」に減少させることは、製造時に達成され、その結果、隣接するＤＲＡ間のクロストークがさらに減少する。
【００４７】
次に図１９を参照すると、図１５に示されているものと同様であるＤＲＡ１９５０の３×３アレイの分解組立断面立面図が示されているが、接続されたＤＲＡアレイ１９００と一体型フェンス構造１９８０の組み合わせが、導電性接地構造１９０５、基板１９１０および信号フィード１９１５の組み合わせとは別個に製造されている。一実施形態において、一体型フェンス構造１９８０は、接続されたＤＲＡアレイ１９００の下側に導電性接地層１９８１を含み、それは、導電性接地構造１９０５、基板１９１０、および信号フィード１９１５の組み合わせに組み立てられた場合、導電性接地構造１９０５に電気的に接続される。導電性接地層１９８１のスロット付き開口部１９８３は、本明細書において既に記載された方法で複数のＤＲＡ１９５０のそれぞれを電磁的に励起する目的にて、導電性接地構造１９０５のスロット付き開口部１９２０と整列させる。図１９の実施形態は、複数のＤＲＡ１９５０のそれぞれのボリュームＶ（１）が電磁的に励起される配置を示しているが、本明細書に開示されているすべてから、任意のボリュームＶ（１）〜Ｖ（Ｎ）が本明細書に開示された方法または当技術分野で知られている方法で電磁的に励起され得ることが理解されるであろう。ここで、比較的薄い接続構造部１９０２は、接続されたＤＲＡアレイ１９００の単一のモノリシック部分を形成する最も外側のボリュームＶ（３）と一体的に形成されている。
【００４８】
本明細書に開示される一体型フェンス構造のいずれかに関して、そのような一体型フェンス構造は金属（例えば、銅、アルミニウムなど）の固体厚さからモノリシック構造として製造され得、本明細書に開示されている反射器、スロットおよび凹部を形成するために材料がそこから選択的に除去され、あるいは、例えば金属の３Ｄ印刷などの層化技術を介して製造され得る。
【００４９】
次に図２０を参照すると、図２０は、接続されたＤＲＡアレイ２０００および関連する一体型フェンス構造２０８０の分解組立図を示している。接続されたＤＲＡアレイ２０００は、図１３の接続されたＤＲＡアレイ１３００と同様であり、ここでは、接続構造部２００２は、それぞれが対応するＤＲＡ２０５０の遠位端に近接して配置されている。一体型フェンス構造２０８０は、図１６の一体型フェンス構造１６８０に類似しているが、ＤＲＡ２０５０の遠位端での接続構造部２００２の配置を考慮してスロット１６８４がなく、ここでは、一体型フェンス構造２０８０は接続されたＤＲＡアレイ２０００が一体型フェンス構造２０８０と組み立てられるか接合されるときに、接続構造部２００２の端部２００４を受け入れるように、一体型フェンス構造１６８０と一体に形成され、その周りに戦略的に配置された複数の突起２０８６を含んでいる。あるいは、突起２０８６は存在していなくてもよい。アセンブリの最終形態の安定化を支援するために、突起２０８６の遠位端は、各ＤＲＡ２０５０をそれぞれが対応する導電性電磁反射器２０８２と正確に位置合わせするのに役立つ彫刻ランド領域（ｓｃｕｌｐｔｅｄ  ｌａｎｄ  ｒｅｇｉｏｎｓ）２０８８を含んでいてもよく、これは接続されたＤＲＡアレイ２０００の遠距離場（ｆａｒ  ｆｉｅｌｄ）の利得または帯域幅をさらに最大化するのに役立つ。一体的に形成された突起２０８６の別の利点は、遠距離場帯域幅を実質的に低減することなく、隣接するＤＲＡ２０５０間の近距離場電磁場結合をブロックすることである。接続されたＤＲＡアレイ２０００の性能は、図１１に示すように、ＤＲＡ２０５０が電磁的に斜めに（歪んで）（ｄｉａｇｏｎａｌｌｙ（ｓｋｅｗｅｄ））励起されるとき、突起２０８６の存在からも恩恵を受ける。ここで、アレイ内の所与の対角線上の突起２０８６の存在は、接続構造部２００２が所与の対角線上に有し得る近距離場結合の影響を相殺し、結果として遠距離場利得または帯域幅を改善する役目を果たす。
【００５０】
一実施形態において、一体型フェンス構造２０８０の全体の高さ「Ｋ」に突起２０８６を加えたものは、ＤＲＡ２０５０の全体の高さ「Ｈ」にほぼ等しく、隣接する突起２０８６間の間隔「Ｄ」は、所与の突起２０８６の全体の幅「ｄ」以上である。本明細書で開示される突起２０８６のサイズおよび間隔の配置を利用することにより、数学的モデリングを通じて、接続されたＤＲＡアレイ２０００の遠距離場放射帯域幅を実質的に低減することなく、隣接するＤＲＡ２０５０の効果的な分離が達成可能であることが見出された。
【００５１】
すでに述べたように、本明細書に開示される接続されたＤＲＡアレイは、圧縮または射出成形、３Ｄ印刷、スタンピング、インプリンティングなどの３Ｄ材料堆積プロセス、または本明細書に開示される目的に適した他の製造プロセスのような方法を使用して製造されてもよい。例として、本明細書に開示される接続されたＤＲＡアレイのうちの１つ以上を製造する方法を、図２１Ａ〜２２Ｄを参照して以下に説明する。
【００５２】
一般に、本明細書に開示される接続されたＤＲＡアレイを製造する方法は、少なくとも１つの硬化性媒体（ｃｕｒａｂｌｅ  ｍｅｄｉｕｍ）によって、誘電体材料の複数のボリュームの少なくとも２つのボリュームまたは誘電体材料の複数のボリュームの全てのボリュームと、関連する比較的薄い接続構造部と、を形成することを含み、各接続構造部および誘電体材料の複数のボリュームの少なくとも２つのボリュームの関連するボリュームは、接続されたＤＲＡアレイの単一のモノリシック部分を形成し、ここで、少なくとも１つの硬化性媒体は、その後少なくとも部分的に硬化される。一実施形態において、少なくとも部分的に硬化するステップは、誘電体材料の複数のボリュームのうちの次の１つを形成する前に、接続されたＤＲＡアレイの誘電体材料の複数のボリュームのそれぞれをボリュームごとに少なくとも部分的に硬化することを含む。別の実施形態において、少なくとも部分的に硬化するステップは、誘電体材料の複数のボリュームのすべてを形成した後に、接続されたＤＲＡアレイの誘電体材料の複数のボリュームの全てを全体として少なくとも部分的に硬化することを含む。
【００５３】
次に、図２１Ａ〜２１Ｃを参照すると、これらは、モールド（ｍｏｌｄ）および成形プロセスを伴う形成プロセスを示している。
図２１Ａは、第１のポジティブモールド部２１０２と相補的なネガティブモールド部２１５２とを示し、これらは互いに閉じられたときに、それらの間に第１のモールドキャビティ２１４２を形成する。第１のポジティブモールド部２１０２は複数の突起２１０４を含み、相補的なネガティブモールド部２１５２は複数の相補的な凹部２１５４を含み、これらは第１のモールドキャビティ２１４２と協働して、第１の硬化性媒体２１５６がネガティブモールド部２１５２のランナーシステム２１５８を通して注入され、続いて少なくとも部分的に硬化されるときに、関連する接続されたＤＲＡアレイの誘電体材料の複数のボリュームのうちの最も外側のボリュームＶ（Ｎ）を形成する役割を果たす。ここで、第１のモールドキャビティ２１４２は、最も外側のボリュームＶ（Ｎ）と一体的な比較的薄い接続構造部２１８０（図２１Ｂに示され列挙されている）を形成して、（例えば、図１９の接続構造部１９０２および関連する前述の説明と比較した場合）関連する接続されたＤＲＡアレイの単一のモノリシック部分を提供する役割も果たす。
【００５４】
図２１Ｂは、少なくとも部分的に硬化した第１の硬化性媒体２１５６がネガティブモールド部２１５２の内側に残った状態で、モールド部２１１２、２１５２が互いに閉じられるときに、第２のモールドキャビティ２１４４を形成するために、少なくとも部分的に硬化した第１の硬化性媒体２１５６と組み合わせて元の相補的なネガティブモールド部２１５２と協働する第２のポジティブモールド部２１１２による第１のポジティブモールド部２１０２の取り外しおよび交換を示す。第２のモールドキャビティ２１４４は、第２の硬化性媒体２１６６が第２のポジティブモールド部２１１２の第２のランナーシステム２１６８を介して注入され、その後少なくとも部分的に硬化されるときに、最も外側のボリュームＶ（Ｎ）に隣接してその内部に積層される誘電体材料の複数のボリュームのうちの第２ボリュームを形成する役割を果たす。
【００５５】
ｋ番目のポジティブモールド部を取り外して（ｋ＋１）番目のポジティブモールド部と交換するプロセスを必要に応じて繰り返して、本明細書に開示されているように、誘電体材料の複数のボリュームのうちの所望の数のボリュームを生成し、層状の接続されたＤＲＡアレイを形成することができる。不必要な冗長性を回避するために、このような追加のプロセスステップの図は省略されているが、当業者には容易に理解され、したがって本明細書において本質的に開示されると考えられる。
【００５６】
所望の層状の接続されたＤＲＡアレイを形成する誘電体材料の複数のボリュームのうちの所望の数のボリュームの成形が完了すると、最終的なポジティブモールド部はネガティブモールド部に対して分離され、結果として得られる接続されたＤＲＡアレイ２１００であって、その一部として単一のモノリシック部分を有する接続されたＤＲＡアレイ２１００を提供し、これは図２１Ｃに描かれており、ボリュームＶ（１）は空気であり、ボリュームＶ（２）は第２の硬化性媒体２１６６であり、ボリュームＶ（３）は第１の硬化性媒体２１５６および単一のモノリシック部分である。
【００５７】
図２１Ａ〜２１Ｃに関連する前述の説明から、本発明の一実施形態は、本明細書に開示されるように、モールドおよび成形プロセスを含む接続されたＤＲＡアレイ２１００（図２１Ｃを参照すると最もよく分かる）の製造方法を含み、成形プロセスは、ｋ番目のポジティブモールド部（ｋは１から始まる１からＭまでの連続した整数であり、Ｍは１より大きく、（Ｎ−１）以下である）と相補的なネガティブモールド部とを提供することであって、互いに閉じると、それらの間にｋ番目のモールドキャビティを形成する、前記提供することと、ｋ番目のモールドキャビティを少なくとも１つの硬化性媒体のｋ番目の硬化性媒体で満たすことであって、続いて少なくとも部分的に硬化して、誘電体材料の複数のボリュームのうちの１つのボリュームを含む接続されたＤＲＡアレイの最も外側のボリュームと、接続されたＤＲＡアレイの単一のモノリシック部分を形成する関連する比較的薄い接続構造部と、を形成する、前記満たすことと、ｋ番目のポジティブモールド部を取り外して（ｋ＋１）番目のポジティブモールド部と交換して、ネガティブモールド部に対して（ｋ＋１）番目のモールドキャビティを形成することであって、（ｋ＋１）番目のモールドキャビティは（ｋ＋１）番目のモールドキャビティの空いている（ｖａｃａｎｔ）部分を残しながら硬化性媒体を用いて部分的にのみ満たされる、前記形成することと、（ｋ＋１）番目のモールドキャビティの空いている部分を少なくとも１つの硬化性媒体の（ｋ＋１）番目の硬化性媒体で満たすことであって、その後少なくとも部分的に硬化させて、誘電体材料の複数のボリュームのうちの（ｋ＋１）番目のボリュームを含む、接続されたＤＲＡアレイの（ｋ＋１）番目のボリュームを形成し、誘電体材料の（ｋ＋１）番目のボリュームは、誘電体材料のｋ番目のボリューム内に少なくとも部分的に埋め込まれている前記満たすことと、任意選択的に、誘電体材料の複数のボリュームの定義された数のボリュームが連続的に形成されるまで、ｋの値を１つ増やし、そして、ｋ番目のポジティブモールド部を取り外して（ｋ＋１）番目のポジティブモールド部と交換することと、（ｋ＋１）番目のモールドキャビティの空いている部分を少なくとも１つの硬化性媒体の（ｋ＋１）番目の硬化性媒体で満たすことと、を含むステップを繰り返すことと、接続されたＤＲＡアレイを提供するためにネガティブモールド部に対して（ｋ＋１）番目のポジティブモールド部を分離することと、を含む、ことが理解されよう。
【００５８】
一実施形態において、導電性金属フォーム（ｆｏｒｍ）は、最後の１つ前のポジティブモールド部を最後のポジティブモールド部で置き換える前に、ポジティブモールド部側でモールドに挿入され、導電性金属フォーム２１９０（破線で示され、図２１Ｂおよび２１Ｃを参照すると最もよく見られる）上に配置された複数のＤＲＡ２１５０を有する接続されたＤＲＡアレイ２１００を提供することができ、同導電性金属フォーム２１９０は、接地構造またはフェンス構造の少なくとも一部を提供する役割を果たし得る。
【００５９】
一般に、接続されたＤＲＡアレイ２１００を製造する方法はまた、最後の１つ前のｋ番目のポジティブモールド部を取り外した後で、かつ最後の１つ前のｋ番目のポジティブモールド部を最後の（ｋ＋１）番目のポジティブモールド部と交換する前に、導電性金属フォームをモールドに挿入して、接続されたＤＲＡアレイが配置される接地構造またはフェンス構造の少なくとも一部を提供することと、最後の（ｋ＋１）番目のモールドキャビティの空いている部分を少なくとも１つの硬化性媒体の最後の（ｋ＋１）番目の硬化性媒体で満たすことと、含む。
【００６０】
次に図２２Ａ〜２２Ｄを参照すると、図２２Ａ〜２２Ｄは、モールドおよび成形プロセスを伴う別の形成プロセスを示している。
図２２Ａは、第１のネガティブモールド部２２５２と相補的なポジティブモールド部２２０２とを示し、これらは互いに閉じられたときに、それらの間に第１のモールドキャビティ２２４２を形成する。第１のネガティブモールド部２２５２は複数の凹部２２５４を含み、相補的なポジティブモールド部２２０２は複数の相補的な突起２２０４を含み、これらは第１のモールドキャビティ２２４２と協働して、第１の硬化性媒体２２５６が第１のネガティブモールド部２２５２のランナーシステム２２５８を通して注入され、その後少なくとも部分的に硬化されると、関連する接続されたＤＲＡアレイの誘電体材料の複数のボリュームの最も内側のボリュームＶ（１）を形成する役割を果たす。
【００６１】
図２２Ｂは、第１のネガティブモールド部２２５２の第２のネガティブモールド部２２６２との取り外しおよび交換を示し、これは、少なくとも部分的に硬化した第１の硬化性媒体２２５６がポジティブモールド部２２０２の突起２２０４上に残っている状態でモールド部２２０２、２２６２が互いに閉じられたときに、少なくとも部分的に硬化した第１の硬化性媒体２２５６と組み合わせて元の相補的なポジティブモールド部２２０２と協働して第２のモールドキャビティ２２４４を形成する。第２のモールドキャビティ２２４４には、第２の硬化性媒体２２６６が第２のネガティブモールド部２２６２のランナーシステム２２６８を介して注入され、その後少なくとも部分的に硬化されると、下にあるボリューム（ここでは第１のボリュームＶ（１））に隣接してその外側に積層される誘電体材料の複数のボリュームのうちの第２のボリュームを形成する役割を果たす。
【００６２】
ｋ番目のネガティブモールド部を取り外して、（ｋ＋１）番目のネガティブモールド部と交換するプロセスを必要に応じて繰り返して、誘電体材料の複数のボリュームの所望の数のボリュームを生成し、本明細書に開示されている層状の接続されたＤＲＡアレイを形成することができる。不必要な冗長性を回避するために、このような追加のプロセスステップの図は省略されているが、当業者には容易に理解され、したがって本明細書において本質的に開示されていると考えられる。
【００６３】
図２２Ｃは、ここでは参照番号２２６２で示される最後の１つ前のネガティブモールド部の取り外しおよび最後のネガティブモールド部２２７２との交換を示し、最後のネガティブモールド部２２７２は、少なくとも部分的に硬化した第１および第２の硬化性媒体２２５６、２２６６と組み合わせた元の相補的なポジティブモールド部２２０２と協働して、ポジティブモールド部２２０２の突起２２０４上に少なくとも部分的に硬化した第１および第２の硬化性媒体２２５６、２２６６が残っている状態でモールド部２２０２、２７２２が互いに閉じられたときに、第３のかつ最後のモールドキャビティ２２４６を形成する。第３のモールドキャビティ２２４６は、第３の硬化性媒体２２７６が第３のネガティブモールド部２２７２のランナーシステム２２７８を通して注入され、その後少なくとも部分的に硬化されると、下にあるボリューム（ここでは第２のボリュームＶ（２））に隣接してかつ外側に積層される誘電体材料の複数のボリュームのうちの第３のかつ最後のボリュームを形成する役割を果たす。ここで、第３のかつ最後のモールドキャビティ２２４６は、誘電体材料の複数のボリュームの最後の最も外側のボリュームＶ（Ｎ）と比較的薄い接続構造部２２８０とを一体的に形成して、接続されたＤＲＡアレイの単一のモノリシック部分を形成する役割も果たす。
【００６４】
所望の層状の接続されたＤＲＡアレイを形成する誘電体材料の複数のボリュームの所望の数のボリュームの成形が完了すると、最後のネガティブモールド部はポジティブモールド部に対して分離され、結果として生じる接続されたＤＲＡアレイを提供し、それは、図２２Ｄに示されているように、ボリュームＶ（１）は空気であり、ボリュームＶ（２）は第１の硬化性媒体２２５６であり、ボリュームＶ（３）は第２の硬化性媒体２２６６であり、ボリュームＶ（３）は第３の硬化性媒体２２７６である。
【００６５】
図２２Ａ〜２２Ｄに関連する前述の説明から、本発明の一実施形態は、本明細書に開示されるように、モールドおよび成形プロセスを含む接続されたＤＲＡアレイ２２００（図２２Ｄを参照すると最もよく分かる）の製造方法を含み、成形プロセスは、ｋ番目のネガティブモールド部（ｋは１から始まる１からＭまでの連続した整数であり、Ｍは１より大きく、（Ｎ−１）以下である）と相補的なポジティブモールド部とを提供することであって、互いに閉じると、それらの間にｋ番目のモールドキャビティを形成する、前記提供することと、ｋ番目のモールドキャビティを少なくとも１つの硬化性媒体のｋ番目の硬化性媒体で満たすことであって、続いて少なくとも部分的に硬化して、接続されたＤＲＡアレイの誘電体材料の複数のボリュームのうちの最も内側のボリュームを形成する、前記満たすことと、ｋ番目のネガティブモールド部を取り外して（ｋ＋１）番目のネガティブモールド部と交換して、ポジティブモールド部に対して（ｋ＋１）番目のモールドキャビティを形成することであって、（ｋ＋１）番目のモールドキャビティは（ｋ＋１）番目のモールドキャビティの空いている部分を残しながら硬化性媒体を用いて部分的にのみ満たされる、前記形成することと、（ｋ＋１）番目のモールドキャビティの空いている部分を少なくとも１つの硬化性媒体の（ｋ＋１）番目の硬化性媒体で満たすことであって、その後少なくとも部分的に硬化させて、誘電体材料の複数のボリュームのうちの（ｋ＋１）番目のボリュームを含む、接続されたＤＲＡアレイの（ｋ＋１）番目のボリュームを形成し、誘電体材料のｋ番目のボリュームは、誘電体材料の（ｋ＋１）番目のボリューム内に少なくとも部分的に埋め込まれている前記満たすことと、任意選択的に、誘電体材料の複数のボリュームの定義された数のボリュームが連続的に形成されるまで、ｋの値を１つ増やし、そして、ｋ番目のネガティブモールド部を取り外して（ｋ＋１）番目のネガティブモールド部と交換することと、（ｋ＋１）番目のモールドキャビティの空いている部分を少なくとも１つの硬化性媒体の（ｋ＋１）番目の硬化性媒体で満たすことと、を含むステップを繰り返すことと、接続されたＤＲＡアレイを提供するためにポジティブモールド部に対して（ｋ＋１）番目のネガティブモールド部を分離することと、を含み、誘電体材料の複数のボリュームの最も外側のボリュームは、誘電体材料の複数のボリュームのうちの１つのボリュームと接続されたＤＲＡアレイの単一のモノリシックな部分を形成する関連する比較的薄い接続構造部とを含むことが理解されよう。
【００６６】
一実施形態において、導電性金属フォームは、少なくとも１つの硬化性媒体の第１の硬化性媒体で成形される前に、ポジティブモールド部側にあるモールドに挿入され、導電性金属フォーム２２９０（破線で示され、図２２Ａ〜２２Ｄを参照すると最もよく見られる）上に配置された複数のＤＲＡ２２５０を有する接続されたＤＲＡアレイ２２００を提供することができ、同導電性金属フォーム２２９０は、接地構造またはフェンス構造の少なくとも一部を提供する役割を果たし得る。
【００６７】
一般に、接続されたＤＲＡアレイ２２００を製造する方法は、少なくとも１つの硬化性媒体の第１の硬化性媒体を成形する前に、導電性金属フォームをモールドに挿入して、接続されたＤＲＡアレイが配置される接地構造またはフェンス構造の少なくとも一部を提供することも含む。
【００６８】
前述のように、本明細書に開示される接続されたＤＲＡアレイのいずれかを製造する方法は、射出成形、三次元（３Ｄ）印刷、スタンピング、またはインプリンティングを含んでもよい。方法が３Ｄ印刷またはインプリンティングを含む場合、方法の実施形態は、誘電体材料の複数のボリュームの少なくとも２つのボリューム、または誘電体材料の複数のボリュームのすべてのボリュームと、接地構造またはフェンス構造の少なくとも一部を形成する導電性金属上に接続されたＤＲＡアレイの関連する比較的薄い接続構造部と、を３Ｄ印刷またはインプリンティングすることをさらに含む。方法がスタンピングを伴う場合、方法の実施形態は、接続されたＤＲＡアレイを、接地構造またはフェンス構造の少なくとも一部を形成する導電性金属に接合することをさらに含む。
【００６９】
本明細書に開示される接続されたＤＲＡアレイのいずれかを製造する方法は、誘電体材料の複数のボリュームの内側に形成された硬化性媒体が第１の誘電率を有し、誘電体材料の複数のボリュームの直接隣接するとともに外側に形成された硬化性媒体が第２の誘電率を有し、第１の誘電率と第２の誘電率とが異なり、そして、一実施形態において、第１の誘電率は第２の誘電率よりも大きい。一実施形態において、内側に形成される硬化性媒体は、第１の誘電率を有するポリマーを含む第１の硬化性媒体であり、直接隣接するとともに外側に形成される硬化性媒体は、第２の誘電率を有するポリマーを含む第２の硬化性媒体であり、第２のポリマーは第１のポリマーとは異なる。別の実施形態において、第２のポリマーは第１のポリマーと同じであり、少なくとも１つの充填材材料が第１の硬化性媒体および第２の硬化性媒体の少なくとも１つの中に分散され、第１の誘電率と第２の誘電率との差に影響を与える。
【００７０】
一実施形態において、少なくとも１つの硬化性媒体を介して、誘電体材料の複数のボリュームのうちの少なくとも２つのボリュームを形成する方法は、第１の流動温度Ｔ（１）を有する第１の材料から誘電体材料の複数のボリュームのうちの第１のボリュームを形成することと、引き続いて、第１の流動温度Ｔ（１）よりも低い第２の流動温度Ｔ（２）を有する第２の材料から誘電体材料の複数のボリュームのうちの第２のボリュームを形成することと、第２のボリュームは第１のボリュームに隣接して配置されることと、を含む。
【００７１】
例えば、一実施形態において、最も外側のボリュームＶ（４）と一体的である接続構造部３０２を示す図３Ｂを再び参照すると、第１の流動温度Ｔ（１）を有する第１の材料Ｖ（４）は、第１の誘電率Ｄｋ（１）を有し、第２の流動温度Ｔ（２）を有する第２の材料Ｖ（３）は、第１の誘電率Ｄｋ（１）よりも大きい第２の誘電率Ｄｋ（２）を有し、ここで、この実施形態において、第１の材料Ｖ（４）は第２の材料Ｖ（３）を少なくとも部分的に埋め込み、かつ第１の材料Ｖ（４）の第１の誘電率Ｄｋ（１）は３以上であってもよい。
【００７２】
さらなる例として、別の実施形態において、最も内側のボリュームＶ（１）と一体的な接続構造部３０２’を示す図７を再び参照すると、第１の流動温度Ｔ（１）を有する第１の材料Ｖ（１）は第１の誘電率Ｄｋ（１）を有し、第２の流動温度Ｔ（２）を有する第２の材料Ｖ（２）は、第１の誘電率Ｄｋ（１）よりも小さい第２の誘電率Ｄｋ（２）を有し、ここで、この実施形態において、第２の材料Ｖ（２）は第１の材料Ｖ（１）を少なくとも部分的に埋め込み、かつ第２の材料Ｖ（２）の第２の誘電率Ｄｋ（２）は３以上であってもよい。
【００７３】
Ｔ（２）＜Ｔ（１）である、上記の材料特性を有する図３Ｂおよび図７に関連して本明細書で説明する材料および配置を利用することにより、成形プロセスは、接続されたＤＲＡアレイ３００、３００’であって、ここで成形される第２の材料は溶融せず、成形される第１の材料の変形リフローを引き起こさず、埋め込まれる材料は埋め込む材料に比べて高いＤｋ値を有し、埋め込む材料は比較的低コストの誘電体材料（例えば、３以上の誘電率を有する誘電体材料であり得る）を利用できる一方で本明細書に開示される目的に適した望ましい溶融温度または流動温度を有する接続されたＤＲＡアレイ３００、３００’を形成するために実施され得る。
【００７４】
本明細書で前述したように、また次に、図２３Ａ、図２３Ｂ、図２３Ｃ、図２３Ｄ、図２３Ｅ、および図２３Ｆを参照すると、本明細書で開示される複数のＤＲＡは、ｘ−ｙグリッド上で互いに対して離間されているものに限定されるものではないが、一般的には平面（例えば、示されている図の平面）またはその他の面上で互いに対して離間されており、均一な周期パターンで離間されているか、増加または減少する非周期パターンで離間されていてもよい。例えば、図２３Ａは、均一な周期パターンでｘ−ｙグリッド上に互いに対して離間している複数のＤＲＡ２３００を示し、図２３Ｂは、均一な周期的パターンで斜めのグリッド上で互いに対して離間している複数のＤＲＡを示し、図２３Ｃは、均一な周期的パターンにて放射状グリッド上で互いに対して離間している複数のＤＲＡを示し、図２３Ｄは、増加もしくは減少する非周期的パターンにてｘ−ｙグリッド上で互いに対して離間している複数のＤＲＡを示し、図２３Ｅは、増加もしくは減少する非周期的パターンにて斜めのグリッド上で互いに対して離間している複数のＤＲＡを示し、そして、図２３Ｆは、増加もしくは減少する非周期的パターンにて放射状グリッド上で互いに対して離間している複数のＤＲＡを示す。あるいは、２３Ｃは、均一な周期的パターンにて非ｘ−ｙグリッド上で互いに対して離間している複数のＤＲＡ２３００を描いていると見ることができ、そして、図２３Ｆは、増加もしくは減少する非周期的パターンにて非ｘ−ｙグリッド上で互いに対して離間している複数のＤＲＡ２３００を示すものとして見ることができる。図２３Ａ、図２３Ｂ、図２３Ｃ、図２３Ｄ、図２３Ｅ、および図２３Ｆを参照する前述の説明は、離間しているＤＲＡ２３００の限られた数のパターンを参照しているが、本発明の範囲はそのようなものに限定されず、本明細書で開示する目的に適した離間しているＤＲＡの任意のパターンを包含することが理解されるであろう。さらに、図２３Ａ、図２３Ｂ、図２３Ｃ、図２３Ｄ、図２３Ｅ、および図２３Ｆは、離間したＤＲＡ２３００間の接続構造部２３０２の特定の配置を示しているが、本発明の範囲はそのようなものに限定されず、本明細書に開示される目的に適した接続構造部の任意の配置を包含することが理解されよう。
【００７５】
誘電体ボリュームまたはシェル（以下において、便宜上ボリュームと称する）で使用するための誘電体材料は、所望の電気的および機械的特性を提供するように選択される。誘電体材料は、一般に、熱可塑性または熱硬化性ポリマーマトリックスと、誘電体充填材（ｄｉｅｌｅｃｔｒｉｃ  ｆｉｌｌｅｒ）を含有する充填材組成物と、を含む。各誘電体層は、誘電体ボリュームの体積に基づいて、３０〜１００体積パーセント（体積％）のポリマーマトリックス、および０〜７０体積％の充填材組成物を含んでいてもよく、特に３０〜９９体積％のポリマーマトリックスおよび１〜７０体積％の充填材組成物、より具体的には５０〜９５体積％のポリマーマトリックスおよび５〜５０体積％の充填材組成物を含んでいてもよい。ポリマーマトリックスおよび充填材は、本明細書に開示される目的に一致する誘電率および１０ギガヘルツ（ＧＨｚ）で０．００６未満または０．００３５以下の散逸率（ｄｉｓｓｉｐａｔｉｏｎ  ｆａｃｔｏｒ）を有する誘電体ボリュームを提供するように選択される。散逸率は、ＩＰＣ−ＴＭ−６５０  Ｘ−バンドストリップライン法または分割共振器法によって測定され得る。
【００７６】
各誘電体ボリュームは、低極性、低誘電率および低損失のポリマーで構成されている。ポリマーは、１，２−ポリブタジエン（ＰＢＤ）、ポリイソプレン、ポリブタジエン−ポリイソプレンコポリマー、ポリエーテルイミド（ＰＥＩ）、ポリテトラフルオロエチレン（ＰＴＦＥ）のようなフルオロポリマー、ポリイミド、ポリエーテルエーテルケトン（ＰＥＥＫ）、ポリアミドイミド、ポリエチレンテレフタレート（ＰＥＴ）、ポリエチレンナフタレート、ポリシクロヘキシレンテレフタレート、ポリフェニレンエーテル、アリル化ポリフェニレンエーテルに基づくもの、またはこれらのうちの少なくとも１つを含む組み合わせ、を含むことができる。低極性ポリマーと高極性ポリマーの組み合わせも使用することができ、非限定的な例としては、エポキシおよびポリ（フェニレンエーテル）、エポキシおよびポリ（エーテルイミド）、シアン酸エステルおよびポリ（フェニレンエーテル）、ならびに１，２−ポリブタジエンおよびポリエチレン、が挙げられる。
【００７７】
フルオロポリマーは、フッ素化ホモポリマー、例えば、ＰＴＦＥおよびポリクロロトリフルオロエチレン（ＰＣＴＦＥ）、ならびにフッ素化コポリマー、例えば、テトラフルオロエチレンまたはクロロトリフルオロエチレンと、ヘキサフルオロプロピレンまたはパーフルオロアルキルビニルエーテルのようなモノマーとのコポリマー、フッ化ビニリデン、フッ化ビニル、エチレン、またはこれらのうちの少なくとも１つを含む組み合わせ、を含むことができる。フルオロポリマーは、異なる少なくとも１つのこれらのフルオロポリマーの組み合わせを含むことができる。
【００７８】
ポリマーマトリックスは、熱硬化性ポリブタジエンまたはポリイソプレンを含むことができる。本明細書で使用される「熱硬化性ポリブタジエンまたはポリイソプレン」という用語は、ブタジエン、イソプレン、またはこれらの組み合わせから誘導される単位を含むホモポリマーおよびコポリマーを含む。他の共重合性モノマーに由来する単位も、例えばグラフトの形でポリマー中に存在し得る。例示的な共重合性モノマーとしては、限定されるものではないが、ビニル芳香族モノマー、例えば、スチレン、３−メチルスチレン、３，５−ジエチルスチレン、４−ｎ−プロピルスチレン、α−メチルスチレン、α−メチルビニルトルエン、パラヒドロキシスチレン、パラメトキシスチレン、α−クロロスチレン、α−ブロモスチレン、ジクロロスチレン、ジブロモスチレン、テトラクロロスチレンなどのような置換および非置換のモノビニル芳香族モノマー、ならびにジビニルベンゼン、ジビニルトルエンなどの置換および非置換のジビニル芳香族モノマーが含まれる。前述の共重合性モノマーの少なくとも１つを含む組み合わせも使用することができる。例示的な熱硬化性ポリブタジエンまたはポリイソプレンとしては、限定されるものではないが、ブタジエンホモポリマー、イソプレンホモポリマー、ブタジエン−スチレンなどのブタジエン−ビニル芳香族コポリマー、イソプレン−スチレンコポリマーなどのイソプレン−ビニル芳香族コポリマーなどが含まれる。
【００７９】
熱硬化性ポリブタジエンまたはポリイソプレンはまた修飾されていてもよい。例えば、ポリマーは、水酸基末端、メタクリレート末端、カルボン酸末端などであってもよい。ブタジエンもしくはイソプレンポリマーのエポキシ−、無水マレイン酸−、またはウレタン−修飾ポリマーなど、ポスト反応（ｐｏｓｔ−ｒｅａｃｔｅｄ）ポリマーを使用することができる。ポリマーは、例えば、ジビニルベンゼンなどのジビニル芳香族化合物によって架橋されていてもよく、例えば、ポリブタジエン−スチレンをジビニルベンゼンで架橋することができる。組み合わせ、例えば、ポリブタジエンホモポリマーとポリ（ブタジエン−イソプレン）コポリマーの組み合わせも使用できる。シンジオタクチックポリブタジエンを含む組み合わせも有用であり得る。
【００８０】
熱硬化性ポリブタジエンまたはポリイソプレンは、室温で液体または固体であり得る。液体ポリマーは、５，０００ｇ／ｍｏｌ以上の数平均分子量（Ｍｎ）を有していてもよい。液体ポリマーは、５，０００ｇ／ｍｏｌ未満、または１，０００〜３，０００ｇ／ｍｏｌのＭｎを有していてもよい。少なくとも９０重量％の１，２付加を有する熱硬化性ポリブタジエンまたはポリイソプレンは、架橋に利用可能なペンダントビニル基の数が多い故に、硬化時により大きな架橋密度を示すことができる。
【００８１】
ポリブタジエンまたはポリイソプレンは、全ポリマーマトリックス組成物に対して１００重量％までの、または７５重量％までの量で、あるいは全ポリマーマトリックス組成物に基づいてそれぞれ、１０〜７０重量％、または２０〜６０もしくは２０〜７０重量％の量でポリマー組成物中に存在し得る。
【００８２】
熱硬化性ポリブタジエンまたはポリイソプレンと共硬化できる他のポリマーを、特定の特性または加工の変更のために加えることができる。例えば、経時的な誘電体材料の絶縁耐力および機械的特性の安定性を改善するために、低分子量エチレン−プロピレンエラストマーを系で使用することができる。本明細書で使用されるエチレン−プロピレンエラストマーは、コポリマー、ターポリマー、または主としてエチレンおよびプロピレンを含む他のポリマーである。エチレン−プロピレンエラストマーは、ＥＰＭコポリマー（すなわち、エチレンおよびとプロピレンモノマーのコポリマー）またはＥＰＤＭターポリマー（すなわち、エチレン、プロピレンおよびジエンモノマーのターポリマー）としてさらに分類することができる。特に、エチレン−プロピレン−ジエンターポリマーゴムは、飽和した主鎖を有し、容易な架橋のために主鎖から離れて不飽和が利用可能である。ジエンがジシクロペンタジエンである液体のエチレン−プロピレン−ジエンターポリマーゴムを使用することができる。
【００８３】
エチレン−プロピレンゴムの分子量は、１０，０００ｇ／ｍｏｌ未満の粘度平均分子量（Ｍｖ）とすることができる。エチレン−プロピレンゴムは、７２００ｇ／ｍｏｌのＭｖを有するエチレン−プロピレンゴム（商品名ＴＲＩＬＥＮＥ（商標）ＣＰ８０としてライオン・コポリマー社（Ｌｉｏｎ  Ｃｏｐｏｌｙｍｅｒ）（ルイジアナ州、バトンルージュ）から入手可能である）、７，０００ｇ／ｍｏｌのＭｖを有する液体エチレン−プロピレン−ジシクロペンタジエンターポリマーゴム（商品名ＴＲＩＬＥＮＥ（商標）６５としてライオン・コポリマー社から入手可能である）および７５００ｇ／ｍｏｌのＭｖを有する液体エチレン−プロピレン−エチリデンノルボルネンターポリマー（商品名ＴＲＩＬＥＮＥ（商標）６７としてライオン・コポリマー社から入手可能である）を含み得る。
【００８４】
エチレン−プロピレンゴムは、経時的に誘電体材料の特性、特に絶縁耐力および機械的特性の安定性を維持するのに有効な量で存在していてもよい。典型的に、そのような量は、ポリマーマトリックス組成物の全重量に対して２０重量％まで、または４〜２０重量％もしくは６〜１２重量％である。
【００８５】
別の種類の共硬化性（ｃｏ−ｃｕｒａｂｌｅ）ポリマーは、不飽和のポリブタジエンまたはポリイソプレンを含有するエラストマーである。この成分は、主に１，３−付加ブタジエンまたはイソプレンと、エチレン性不飽和モノマー、例えば、スチレンまたはα−メチルスチレンなどのビニル芳香族化合物、メチルメタクリレートまたはアクリロニトリルなどのアクリレートまたはメタクリレートとのランダムまたはブロックコポリマーであり得る。エラストマーは、ポリブタジエンもしくはポリイソプレンブロックと、スチレンもしくはα−メチルスチレンなどのモノビニル芳香族モノマーから誘導できる熱可塑性ブロックとを有する直鎖状またはグラフト型ブロックコポリマーを含む固体熱可塑性エラストマーであり得る。この種類のブロックコポリマーは、スチレン−ブタジエン−スチレントリブロックコポリマー（例えば、テキサス州ヒューストンのデクスコ・ポリマーズ社（Ｄｅｘｃｏ  Ｐｏｌｙｍｅｒｓ）からＶＥＣＴＯＲ  ８５０８Ｍ（商標）の商品名で入手可能なもの、テキサス州ヒューストンのエニケム・エラストマーズ・アメリカ社（Ｅｎｉｃｈｅｍ  Ｅｌａｓｔｏｍｅｒｓ  Ａｍｅｒｉｃａ）からＳＯＬ−Ｔ−６３０２（商標）の商品名で入手可能なもの、およびダイナソル・エラストマーズ社（Ｄｙｎａｓｏｌ  Ｅｌａｓｔｏｍｅｒｓ）からＣＡＬＰＲＥＮＥ（商標）４０１の商品名で入手可能なもの）、ならびにスチレン−ブタジエンジブロックコポリマーおよびスチレンとブタジエンを含む混合トリブロックおよびジブロックコポリマー（例えば、クレイトン・ポリマーズ社（Ｋｒａｔｏｎ  Ｐｏｌｙｍｅｒｓ）（テキサス州ヒューストン）からＫＲＡＴＯＮ（商標）Ｄ１１１８の商品名で入手可能なもの）を含む。ＫＲＡＴＯＮ（商標）Ｄ１１１８は、３３重量％のスチレンを含有する混合ジブロック／トリブロックスチレンおよびブタジエン含有コポリマーである。
【００８６】
任意選択のポリブタジエンまたはポリイソプレン含有エラストマーは、ポリブタジエンまたはポリイソプレンブロックが水素化されることを除いて上記と同様の第２のブロックコポリマーをさらに含むことができ、それによりポリエチレンブロック（ポリブタジエンの場合）またはエチレン−プロピレンコポリマーブロック（ポリイソプレンの場合）を形成する。上記のコポリマーと組み合わせて使用すると、より強靭な材料を製造できる。この種類の例示的な第２のブロックコポリマーは、ＫＲＡＴＯＮ（商標）ＧＸ１８５５（クレイトン・ポリマーズ社から市販されており、スチレン−高１，２−ブタジエン−スチレンブロックコポリマーとスチレン−（エチレン−プロピレン）−スチレンブロックコポリマーの組み合わせであると考えられている）である。
【００８７】
不飽和ポリブタジエンまたはポリイソプレン含有エラストマー成分は、ポリマーマトリックス組成物の総重量に対して２〜６０重量％、あるいは５〜５０重量％または１０〜４０もしくは１０〜５０重量％の量でポリマーマトリックス組成物中に存在していてもよい。
【００８８】
特定の特性または処理の変更のために追加できるさらに他の共硬化性ポリマーには、限定されるものではないが、ポリエチレンおよびエチレンオキシドコポリマーなどのエチレンのホモポリマーまたはコポリマー、天然ゴム、ポリジシクロペンタジエンなどのノルボルネンポリマー、水素化スチレン−イソプレン−スチレンコポリマーおよびブタジエン−アクリロニトリルコポリマー、不飽和ポリエステルなど、が含まれる。これらのコポリマーのレベルは、一般に、ポリマーマトリックス組成物中の全ポリマーの５０重量％未満である。
【００８９】
フリーラジカル硬化性モノマーも、例えば硬化後の系の架橋密度を高めるために、特定の特性や処理の変更のために追加することができる。例示的なモノマーには、ジビニルベンゼン、トリアリルシアヌレート、ジアリルフタレート、および多官能性アクリレートモノマー（例えば、サルトマーＵＳＡ社（Ｓａｒｔｏｍｅｒ  ＵＳＡ）から入手可能なＳＡＲＴＯＭＥＲ（商標）ポリマー）、またはそれらの組み合わせなどの、ジ、トリ、またはより高次のエチレン性不飽和モノマーが含まれ、それらのすべては市販されている。架橋剤は、使用される場合、ポリマーマトリックス組成物中の全ポリマーの総重量に基づいて、２０重量％まで、または１〜１５重量％の量でポリマーマトリックス組成物中に存在していてもよい。
【００９０】
硬化剤をポリマーマトリックス組成物に添加して、オレフィン反応部位を有するポリエンの硬化反応を促進することができる。硬化剤は、有機過酸化物、例えば、過酸化ジクミル、ｔ−ブチルパーベンゾエート、２，５−ジメチル−２，５−ジ（ｔ−ブチルパーオキシ）ヘキサン、α，α−ジ−ビス（ｔ−ブチルパーオキシ）ジイソプロピルベンゼン、２，５−ジメチル−２，５−ジ（ｔ−ブチルパーオキシ）ヘキシン−３、またはこれらのうちの少なくとも１つを含む組み合わせ、を含み得る。炭素−炭素開始剤、例えば、２，３−ジメチル−２，３ジフェニルブタンを使用することができる。硬化剤または開始剤は、単独で、または組み合わせて使用できる。硬化剤の量は、ポリマーマトリックス組成物中のポリマーの総重量に基づいて１．５〜１０重量％であり得る。
【００９１】
いくつかの実施形態において、ポリブタジエンまたはポリイソプレンポリマーはカルボキシ官能化されている。官能化は、（ｉ）炭素−炭素二重結合または炭素−炭素三重結合、および（ｉｉ）カルボン酸、無水物、アミド、エステルまたは酸ハロゲン化物を含む少なくとも１つのカルボキシ基、の両方を分子内に有する多官能性化合物を使用して達成することができる。特定のカルボキシ基は、カルボン酸またはエステルである。カルボン酸官能基を提供できる多官能性化合物の例としては、マレイン酸、無水マレイン酸、フマル酸、およびクエン酸が含まれる。特に、無水マレイン酸が付加されたポリブタジエンを熱硬化性組成物に使用することができる。適切なマレイン化ポリブタジエンポリマーは、例えば、商品名ＲＩＣＯＮ  １３０ＭＡ８、ＲＩＣＯＮ  １３０ＭＡ１３、ＲＩＣＯＮ  １３０ＭＡ２０、ＲＩＣＯＮ  １３１ＭＡ５、ＲＩＣＯＮ  １３１ＭＡ１０、ＲＩＣＯＮ  １３１ＭＡ１７、ＲＩＣＯＮ  １３１ＭＡ２０およびＲＩＣＯＮ  １５６ＭＡ１７としてクレイ・バレー社（Ｃｒａｙ  Ｖａｌｌｅｙ）から市販されている。適切なマレイン化ポリブタジエン−スチレンコポリマーは、例えば、ＲＩＣＯＮ  １８４ＭＡ６の商品名でサルトマー社（Ｓａｒｔｏｍｅｒ）から市販されている。ＲＩＣＯＮ  １８４ＭＡ６は、１７〜２７重量％のスチレン含量および９，９００ｇ／ｍｏｌのＭｎを有する無水マレイン酸が付加されたブタジエン−スチレンコポリマーである。
【００９２】
ポリマーマトリックス組成物中の種々のポリマー、たとえばポリブタジエンまたはポリイソプレンポリマーおよびその他のポリマーの相対量は、使用される特定の導電性金属接地板層、回路材料の所望の特性、および同様の考慮事項に依存する。例えば、ポリ（アリーレンエーテル）の使用は、例えば信号フィード、接地、または反射器コンポーネントなどの導電性金属コンポーネント（例えば、銅またはアルミニウムコンポーネント）への結合強度を高めることができる。ポリブタジエンまたはポリイソプレンポリマーの使用は、例えば、これらのポリマーがカルボキシ官能化されている場合、複合材料の高温耐性を高めることができる。エラストマーブロックコポリマーの使用は、ポリマーマトリックス材料の成分を相溶化するように機能することができる。各成分の適切な量の決定は、過度の実験を行うことなく、特定の用途についての所望の特性に応じて行うことができる。
【００９３】
少なくとも１つの誘電体ボリュームは、誘電体ボリュームの誘電率、散逸率、熱膨張係数、および他の特性を調整するために選択された粒子状誘電体充填材をさらに含むことができる。誘電体充填材は、例えば、二酸化チタン（ルチルおよびアナターゼ）、チタン酸バリウム、チタン酸ストロンチウム、シリカ（溶融アモルファスシリカを含む）、コランダム、ウォラストナイト、Ｂａ２Ｔｉ９Ｏ２０、固体ガラス球、合成ガラスまたはセラミック中空球、石英、窒化ホウ素、窒化アルミニウム、炭化ケイ素、ベリリア、アルミナ、アルミナ三水和物、マグネシア、マイカ、タルク、ナノクレイ、水酸化マグネシウム、または前述のものの少なくとも１つを含む組み合わせ、を含み得る。単一の二次充填材、または二次充填材の組み合わせを使用して、特性の所望のバランスを提供することができる。
【００９４】
任意選択的に、充填材は、シリコン含有コーティング、例えば有機官能性アルコキシシランカップリング剤で表面処理することができる。ジルコン酸塩またはチタン酸塩のカップリング剤を使用することができる。そのようなカップリング剤は、ポリマーマトリックス中の充填材の分散を改善し、完成したＤＲＡの水の吸収を減らすことができる。充填材成分は、充填材の重量に基づいて、５〜５０体積％のマイクロスフェアと、二次充填材として７０〜３０体積％の溶融非晶質シリカとを含むことができる。
【００９５】
各誘電体ボリュームはまた、ボリュームを炎に対して耐性にするのに有用な難燃剤を任意選択的に含むことができる。これらの難燃剤はハロゲン化または非ハロゲン化されていてもよい。難燃剤は、誘電体ボリューム中に、同誘電体ボリュームの体積に基づいて０〜３０体積％の量で存在していてもよい。
【００９６】
一実施形態において、難燃剤は無機であり、粒子の形態で存在する。例示的な無機難燃剤は、例えば、１ｎｍ〜５００ｎｍ、または１〜２００ｎｍ、または５〜２００ｎｍ、または１０〜２００ｎｍの体積平均粒径を有する金属水和物であり、あるいは、体積平均粒径は５００ｎｍ〜１５マイクロメートル、例えば１〜５マイクロメートルである。金属水和物は、Ｍｇ、Ｃａ、Ａｌ、Ｆｅ、Ｚｎ、Ｂａ、Ｃｕ、Ｎｉ、または前述のものの少なくとも１つを含む組み合わせなどの金属の水和物である。Ｍｇ、Ａｌ、またはＣａの水和物、例えば水酸化アルミニウム、水酸化マグネシウム、水酸化カルシウム、水酸化鉄、水酸化亜鉛、水酸化銅および水酸化ニッケル、ならびに、アルミン酸カルシウム、石膏二水和物、ホウ酸亜鉛およびメタホウ酸バリウムの水和物が、特に好ましい。これらの水和物の複合体、例えばＭｇとＣａ、Ａｌ、Ｆｅ、Ｚｎ、Ｂａ、ＣｕおよびＮｉの１つまたは複数と、を含む水和物を使用することができる。好ましい複合金属水和物は、式ＭｇＭｘ（ＯＨ）ｙを有し、ここで、ＭはＣａ、Ａｌ、Ｆｅ、Ｚｎ、Ｂａ、ＣｕまたはＮｉであり、ｘは０．１〜１０であり、ｙは２〜３２である。難燃性粒子は、分散または他の特性を改善するためにコーティングされるか、または別の方法で処理されていてもよい。
【００９７】
無機難燃剤の代わりに、または無機難燃剤に加えて、有機難燃剤を使用することができる。無機難燃剤の例としては、メラニンシアヌレート、微粒子サイズのメラミンポリホスフェート、芳香族ホスフィネート、ジホスフィネート、ホスホネート、ホスフェートのような様々な他のリン含有化合物、特定のポリシルセスキオキサン、シロキサン、ならびにヘキサクロロエンドメチレンテトラヒドロフタル酸（ＨＥＴ酸）、テトラブロモフタル酸およびジブロモネオペンチルグリコールなどのハロゲン化化合物が挙げられる。難燃剤（臭素含有難燃剤など）は、２０ｐｈｒ（樹脂１００部あたりの部）〜６０ｐｈｒ、または３０〜４５ｐｈｒの量で存在し得る。臭素化難燃剤の例には、エチレンビステトラブロモフタルイミド、（テトラデカブロモジフェノキシベンゼン）、およびデカブロモジフェニルオキシドが含まれる。難燃剤は、相乗剤と組み合わせて、例えばハロゲン化難燃剤および三酸化アンチモンなどの相乗剤と組み合わせて、またはリン含有難燃剤はメラミンなどの窒素含有化合物と組み合わせて使用することができる。
【００９８】
誘電体材料の各ボリュームは、ポリマーマトリックス組成物と充填材組成物とを含む誘電体組成物から形成される。各ボリュームは、誘電体組成物を接地構造層に直接キャストすることにより形成することができ、または接地構造層に堆積させることができる誘電ボリュームを製造することができる。各誘電体ボリュームを生成する方法は、選択したポリマーに基づいていてもよい。例えば、ポリマーがＰＴＦＥなどのフルオロポリマーを含む場合、ポリマーは第１のキャリア液体と混合することができる。この組み合わせは、第１のキャリア液体中へのポリマー粒子の分散液、例えば、第１のキャリア液体中へのポリマーの、またはポリマーのモノマーもしくはオリゴマー前駆体の、液滴のエマルジョン、または第１のキャリア液体中へのポリマーの溶液を含むことができる。ポリマーが液体である場合、第１のキャリア液体は必要ではない可能性がある。
【００９９】
第１のキャリア液体の選択は、存在する場合、特定のポリマーおよびポリマーが誘電体ボリュームに導入される形態に基づくことができる。ポリマーを溶液として導入することが望ましい場合、特定のポリマーの溶媒がキャリア液体として選択され、たとえば、Ｎ−メチルピロリドン（ＮＭＰ）がポリイミドの溶液に適したキャリア液体であろう。ポリマーを分散液として導入することが望ましい場合、キャリア液体は、非溶解性の液体を含むことができ、たとえば、水はＰＴＦＥ粒子の分散に適したキャリア液体であり、ポリアミック酸（ｐｏｌｙａｍｉｃ  ａｃｉｄ）のエマルジョンまたはブタジエンモノマーのエマルジョンに対する適切なキャリア液体であろう。
【０１００】
誘電体充填材成分は、任意選択的に第２のキャリア液体中に分散させるか、あるいは第１のキャリア液体（または第１のキャリアを使用しない液体ポリマー）と混合させてもよい。第２のキャリア液体は、同じ液体であっても、第１のキャリア液体と混和性の液体であって第１のキャリア液体以外の液体であってもよい。例えば、第１のキャリア液体が水である場合、第２のキャリア液体は水またはアルコールを含むことができる。第２のキャリア液体は水を含み得る。
【０１０１】
充填材分散液は、第２のキャリア液体がホウケイ酸マイクロスフェアを濡らすことができるように、第２のキャリア液体の表面張力を改変するのに有効な量の界面活性剤を含んでいてもよい。例示的な界面活性剤化合物には、イオン性界面活性剤および非イオン性界面活性剤が含まれる。ＴＲＩＴＯＮ  Ｘ−１００（商標）は、水性充填材分散液における使用のための例示的な界面活性剤であることが見出されている。充填材分散液は、１０〜７０体積％の充填材と０．１〜１０体積％の界面活性剤を含むことができ、残りは第２のキャリア液体を含む。
【０１０２】
ポリマーと第１のキャリア液体と第２のキャリア液体中の充填材分散液との組み合わせは、キャスティング混合物を形成するために組み合わせることができる。一実施形態において、キャスティング混合物は、１０〜６０体積％の組み合わせられたポリマーおよび充填材と、４０〜９０体積％の組み合わせられた第１および第２のキャリア液体と、を含む。キャスティング混合物中のポリマーと充填材成分との相対量は、以下で説明するように最終組成物に所望の量を提供するように選択することができる。
【０１０３】
キャスティング混合物の粘度は、粘度調整剤を添加することによって調整することができ、これは、特定のキャリア液体またはキャリア液体の組み合わせにおけるその相溶性に基づいて選択され、誘電性複合材料からの中空球充填材の分離、すなわち沈降または浮揚を遅らせることができ、従来の製造装置と適合する粘度を有する誘電体複合材料を提供することができる。水性キャスティング混合物での使用に適した例示的な粘度調整剤には、例えば、ポリアクリル酸化合物、植物ゴム、およびセルロースベースの化合物が含まれる。適切な粘度調整剤の具体的な例には、ポリアクリル酸、メチルセルロース、ポリエチレンオキシド、グアーガム、ローカストビーンガム、カルボキシメチルセルロースナトリウム、アルギン酸ナトリウム、およびトラガカントゴムが含まれる。粘度が調整されたキャスティング混合物の粘度は、誘電体複合材料を選択された製造技術に適合させるために、用途ごとにさらに増加させる、即ち、最小粘度を超えて増加させることができる。一実施形態において、粘度が調整されたキャスティング混合物は、室温値で測定されたときに、１０〜１００，０００センチポアズ（ｃｐ）（０．０１Ｐａ・ｓ〜１００Ｐａ・ｓ）の粘度、または、１００ｃｐ（０．１Ｐａ・ｓ）および１０，０００ｃｐ（１０Ｐａ・ｓ）の粘度を示し得る。
【０１０４】
あるいは、キャリア液体の粘度が関心のある期間中に分離しないキャスティング混合物を提供するのに十分である場合、粘度調整剤を省くことができる。具体的には、非常に小さな粒子、例えば、０．１マイクロメートル未満の球相当径（ｅｑｕｉｖａｌｅｎｔ  ｓｐｈｅｒｉｃａｌ  ｄｉａｍｅｔｅｒ）を有する粒子の場合、粘度調整剤の使用は必要ではないかもしれない。
【０１０５】
粘度が調整されたキャスティング混合物の層は、接地構造層上にキャスティングするか、ディップコーティングしてから成形することができる。キャスティングは、例えば、ディップコーティング、フローコーティング、リバースロールコーティング、ナイフオーバーロール、ナイフオーバープレート、計量ロッドコーティングなどによって達成することができる。
【０１０６】
キャリア液体および加工助剤、すなわち界面活性剤および粘度調整剤は、ポリマーの誘電体ボリュームとマイクロスフェアを含む充填材とを統合するために、例えば蒸発または熱分解によってキャストボリュームから除去することができる。
【０１０７】
ポリマーマトリックス材料のボリュームおよび充填材成分をさらに加熱して、ボリュームの物理的特性を改変する、例えば熱可塑性組成物を焼結するか、熱硬化性組成物を硬化またはポスト硬化させることができる。別の方法では、ＰＴＦＥ複合誘電体ボリュームは、ペースト押出およびカレンダー処理プロセスによって製造することができる。さらに別の実施形態において、誘電体ボリュームをキャスティングし、次いで部分的に硬化（「Ｂステージ化」）させることができる。このようなＢステージ化されたボリュームは、保存され、続いて使用され得る。
【０１０８】
導電性接地層と誘電体層の間に接着層を配置することができる。接着層は、ポリ（アリーレンエーテル）、ならびに、ブタジエン、イソプレン、またはブタジエンおよびイソプレン単位、および０から５０重量％以下の共硬化性モノマー単位を含むカルボキシ官能化ポリブタジエンまたはポリイソプレンポリマーを含んでいてもよく、接着剤層の組成は、誘電体ボリュームの組成と同じではない。接着剤層は、１平方メートルあたり２〜１５グラムの量で存在し得る。ポリ（アリーレンエーテル）は、カルボキシ官能化ポリ（アリーレンエーテル）を含んでいてもよく、これはポリ（アリーレンエーテル）と環状無水物の反応生成物またはポリ（アリーレンエーテル）と無水マレイン酸の反応生成物であり得る。カルボキシ官能化ポリブタジエンまたはポリイソプレンポリマーは、カルボキシ官能化ブタジエン−スチレンコポリマーであってもよく、これはポリブタジエンまたはポリイソプレンポリマーと環状無水物、例えば無水マレイン酸との反応生成物であり得る。
【０１０９】
一実施形態において、ポリブタジエンまたはポリイソプレンなどの熱硬化性材料に適した多段階プロセスは、１５０〜２００℃の温度での過酸化物硬化ステップを含むことができ、部分硬化（Ｂステージ化）されたスタックに対して、その後、高エネルギー電子ビーム照射硬化（Ｅビーム硬化）または不活性雰囲気下での高温硬化ステップを行うことができる。２段階硬化を使用すると、得られる複合材料に非常に高い程度の架橋を付与することができる。第２の段階で使用される温度は２５０〜３００℃、またはポリマーの分解温度であり得る。この高温硬化はオーブン内で実行することができるが、プレスで、即ち、最初の製造および硬化ステップの続きとして実行することもできる。特定の製造温度および圧力は、特定の接着剤組成物および誘電体組成物に依存するものであり、過度の実験なしに当業者により容易に確認可能である。
【０１１０】
接合層を任意の２つ以上の誘電体層の間に配置して、層を接着することができる。接合層は、所望の特性に基づいて選択され、例えば、２つの誘電体層を接合するための低融点熱可塑性ポリマーまたは他の組成物であり得る。一実施形態において、接合層は、その誘電率を調整するための誘電体充填材を含む。例えば、接合層の誘電率を調整して、ＤＲＡの帯域幅を改善または、そうでなければ修正することができる。
【０１１１】
いくつかの実施形態において、誘電体組成物を成形して誘電体材料を形成することにより、ＤＲＡ、アレイ、またはそのコンポーネント、特に誘電体ボリュームの少なくとも１つが形成される。いくつかの実施形態において、ボリュームのすべてが成形される。他の実施形態において、最初のボリュームＶ（ｉ）を除くすべてのボリュームが成形される。さらに他の実施形態において、最も外側のボリュームＶ（Ｎ）のみが成形される。成形と他の製造方法、たとえば３Ｄ印刷またはインクジェット印刷の組み合わせを使用できる。
【０１１２】
成形により、任意選択的に、埋め込まれた特徴または表面特徴として別のＤＲＡコンポーネントを伴って、誘電体ボリュームを迅速かつ効率的に製造できる。たとえば、金属、セラミック、またはその他のインサートをモールドに配置して、信号フィード、接地コンポーネント、または埋め込まれた特徴もしくは表面特徴としての反射器コンポーネントなど、ＤＲＡのコンポーネントを提供できる。代替的に、埋め込まれた特徴をボリュームに３Ｄ印刷またはインクジェット印刷し、さらに成形することができるか、あるいは、表面特徴をＤＲＡの最外表面に３Ｄ印刷またはインクジェット印刷することができる。また、少なくとも１つのボリュームを接地構造上に、または１〜３の誘電率を有する材料を含む容器内に直接成形することもできる。
【０１１３】
モールドは、パッケージまたは最も外側のシェルＶ（Ｎ）を提供するために、成形または機械加工されたセラミックを含むモールドインサートを有することができる。セラミックインサートを使用すると、損失が少なくなり、よって効率が向上し、成形アルミナの直接材料費が低いため、コストが削減され、ポリマーの製造のし易さおよび熱膨張制御（制約）のし易さへとつながり得る。また、全体の構造が銅またはアルミニウムの熱膨張係数（ＣＴＥ）と一致するように、バランスのとれた熱膨張係数（ＣＴＥ）を提供することができる。
【０１１４】
各ボリュームを異なるモールドで成形し、その後ボリュームを組み立てることができる。例えば、第１のボリュームを第１のモールドで成形し、第２のボリュームを第２のモールドで成形し、その後、ボリュームを組み立てることができる。一実施形態において、第１のボリュームは第２のボリュームとは異なる。個別の製造により、形状または組成に関して各ボリュームを簡単にカスタマイズすることができる。例えば、誘電体材料のポリマー、添加剤の種類、または添加剤の量は変更することができる。接着剤層を塗布して、あるボリュームの表面を別のボリュームの表面に接合することができる。
【０１１５】
他の実施形態において、第２のボリュームは、第１の成形ボリュームの中またはその上に成形することができる。ポストベークまたはラミネーションサイクルを使用して、ボリューム間の空気を除去することができる。各ボリュームは、異なるタイプまたは量の添加剤を含むこともできる。熱可塑性ポリマーが使用される場合、第１のボリュームおよび第２のボリュームは、異なる溶融温度または異なるガラス転移温度を有するポリマーを含むことができる。熱硬化性組成物が使用される場合、第２のボリュームを成形する前に、第１のボリュームを部分的または完全に硬化させることができる。
【０１１６】
熱硬化性組成物を１つのボリューム（たとえば、第１のボリューム）として使用し、熱可塑性組成物を別のボリューム（たとえば、第２のボリューム）として使用することもできる。これらの実施形態のいずれにおいても、充填材を変更して、各ボリュームの誘電率または熱膨張係数（ＣＴＥ）を調整することができる。たとえば、各ボリュームのＣＴＥまたは誘電体は、温度が変化しても共振周波数が一定になるようにオフセットできる。一実施形態において、内側のボリュームは、シリカとマイクロスフェア（マイクロバルーン）の組み合わせで満たされた低誘電率（＜３．５）材料を含むことができ、所望の誘電率が外側のボリュームと一致するＣＴＥ特性を備えて達成される。
【０１１７】
いくつかの実施形態において、成形は、誘電体材料の少なくとも１ボリュームを提供するために、熱可塑性ポリマーまたは熱硬化性組成物および誘電体材料の任意の他の成分を含む射出可能な組成物の射出成形である。各ボリュームは個別に射出成形してから組み立てることができ、あるいは、第２のボリュームを第１のボリュームの中または上に成形することもできる。例えば、方法は、外側の型枠と内側の型枠とを有する第１のモールドにおいて第１のボリュームを反応射出成形すること、内側の型枠を取り外し、それを第２のボリュームの内側寸法を定義する第２の内側の型枠と交換すること、および第１のボリュームに第２のボリュームを射出成形すること、を含むことができる。一実施形態において、第１のボリュームは最も外側のシェルＶ（Ｎ）である。あるいは、方法は、外側の型枠と内側の型枠とを有する第１のモールドにおいて第１のボリュームを射出成形すること、外側の型枠を取り外し、それを第２のボリュームの外側寸法を定義する第２の外側の型枠と交換すること、および、第２のボリュームを第１のボリューム上に射出成形すること、を含むことができる。一実施形態において、第１のボリュームは最も内側のボリュームＶ（１）である。
【０１１８】
射出可能な組成物は、最初にセラミック充填材とシランを組み合わせて充填材組成物を形成し、次に充填材組成物を熱可塑性ポリマーまたは熱硬化性組成物と混合することにより調製することができる。熱可塑性ポリマーの場合、セラミック充填材とシランの一方または両方との混合の前、後、または混合中にポリマーが溶融されてもよい。次いで、射出可能な組成物をモールド内に射出成形することができる。使用される溶融温度、射出温度、およびモールド温度は、熱可塑性ポリマーの溶融温度およびガラス転移温度に依存し、たとえば１５０〜３５０℃、または２００〜３００℃であり得る。成形は、６５〜３５０キロパスカル（ｋＰａ）の圧力で行うことができる。
【０１１９】
いくつかの実施形態において、誘電体ボリュームは、熱硬化性組成物を反応射出成形することにより調製することができる。反応射出成形は、第１の成形ボリュームを使用して第２の成形ボリュームを成形するのに特に適している。これは、架橋により第１の成形ボリュームの溶融特性が大幅に変化する可能性があるためである。反応射出成形は、少なくとも２つのストリーム（ｓｔｒｅａｍｓ）を混合して熱硬化性組成物を形成すること、および熱硬化性組成物をモールドに注入することを含むことができ、第１のストリームは触媒を含み、第２のストリームは任意選択的に活性剤を含むことができる。第１のストリーム、および第２のストリームまたは第３のストリームの一方または両方は、モノマーまたは硬化性組成物を含むことができる。第１のストリーム、および第２のストリームまたは第３のストリームの一方または両方は、誘電体充填材および添加剤の一方または両方を含むことができる。熱硬化性組成物を注入する前に、誘電体充填材および添加剤の一方または両方をモールドに加えることができる。
【０１２０】
例えば、ボリュームを調製する方法は、触媒および第１のモノマーまたは硬化性組成物を含む第１のストリームと、任意選択の活性剤および第２のモノマーまたは硬化性組成物を含む第２のストリームとを混合することを含み得る。第１および第２のモノマーまたは硬化性組成物は同じであっても異なっていてもよい。第１のストリームおよび第２のストリームの一方または両方は、誘電体充填材を含むことができる。誘電体充填材は、例えば、第３のモノマーをさらに含む第３のストリームとして加えることができる。誘電体充填材は、第１および第２のストリームの注入の前にモールド内にあり得る。１つ以上のストリームの導入は、不活性気体、例えば窒素またはアルゴン下で行うことができる。
【０１２１】
混合は、射出成形機のヘッドスペース内にて、インラインミキサー内にて、またはモールドへの射出中に行うことができる。混合は、摂氏０以上かつ２００度（℃）までの温度、または１５〜１３０℃、または０〜４５℃、または２３〜４５℃の温度で行うことができる。
【０１２２】
モールドは、０以上２５０℃までの温度、具体的には２３〜２００℃または４５〜２５０℃、または３０〜１３０℃、または５０〜７０℃の温度に維持することができる。モールドを充填するのに０．２５〜０．５分かかることがあり、その間にモールドの温度が低下する可能性がある。モールドが充填された後、熱硬化性組成物の温度は、例えば、０〜４５℃の第１の温度から４５〜２５０℃の第２の温度まで増加させることができる。成形は、６５〜３５０キロパスカル（ｋＰａ）の圧力で行うことができる。成形は、５分以下、または２分以下、または２〜３０秒で行うことができる。重合が完了した後、基板はモールド温度で、または減少したモールド温度で除去され得る。例えば、離型温度（ｒｅｌｅａｓｅ  ｔｅｍｐｅｒａｔｕｒｅ）Ｔｒは、成形温度Ｔｍよりも１０℃以上低くすることができる（Ｔｒ≦Ｔｍ−１０℃）。
【０１２３】
ボリュームをモールドから取り外した後、それをポスト硬化させることができる。ポスト硬化は、１００〜１５０℃、または１４０〜２００℃の温度で５分以上行うことができる。
【０１２４】
別の実施形態において、誘電体ボリュームは、圧縮成形により形成されて、誘電体材料のボリューム、または埋め込まれた特徴または表面特徴を有する誘電体材料のボリュームを形成することができる。各ボリュームを個別に圧縮成形してから組み立てることができ、あるいは第２のボリュームを第１のボリュームの中またはその上に圧縮成形することができる。例えば、方法は、外側の型枠と内側の型枠とを有する第１のモールドにおいて第１のボリュームを圧縮成形すること、内側の型枠を取り外し、それを第２のボリュームの内側寸法を定義する第２の内側の型枠と交換すること、および第１のボリュームに第２のボリュームを圧縮成形すること、を含むことができる。いくつかの実施形態において、第１のボリュームは最も外側のシェルＶ（Ｎ）である。あるいは、方法は、外側の型枠と内側の型枠を有する第１のモールドにおいて第１のボリュームを圧縮成形すること、外側の型枠を取り外し、それを第２のボリュームの外側寸法を定義する第２の外側の型枠と交換すること、および、第２のボリュームを第１のボリューム上に圧縮成形すること、を含むことができる。この実施形態において、第１のボリュームは最も内側のボリュームＶ（１）とすることができる。
【０１２５】
圧縮成形は、熱可塑性の材料または熱硬化性の材料のいずれかとともに使用できる。モールド温度などの熱可塑性材料を圧縮成形するための条件は、熱可塑性ポリマーの溶融温度とガラス転移温度に依存し、例えば、１５０〜３５０℃、または２００〜３００℃であり得る。成形は、６５〜３５０キロパスカル（ｋＰａ）の圧力で行うことができる。成形は、５分以下、または２分以下、または２〜３０秒にて行うことができる。熱硬化性材料は、Ｂステージ化する前に圧縮成形して、Ｂステージ化された材料または完全に硬化した材料を生成できるか、あるいはＢステージ化した後に圧縮成形し、モールド内または成形後に完全に硬化させることができる。
【０１２６】
さらに他の実施形態において、誘電体ボリュームは、予め設定されたパターンで複数の層を形成し、層を融合することにより、すなわち３Ｄ印刷により形成することができる。本明細書で使用されるように、３Ｄ印刷は、単一層（インクジェット印刷）に対して複数の融合層の形成（３Ｄ印刷）によってインクジェット印刷と区別される。層の総数は、例えば、１０〜１００，０００層、２０〜５０，０００層、または３０〜２０，０００層と様々にすることができる。所定のパターンの複数の層は、物品を提供するために融合される。本明細書で使用する「融合（ｆｕｓｅｄ）」とは、任意の３Ｄ印刷プロセスによって形成および接合された層を指す。３Ｄ印刷中に複数の層を統合、接合、または結合するのに効果的な任意の方法を使用できる。いくつかの実施形態において、各層の形成中に融合が起こる。いくつかの実施形態において、後続の層が形成される間、またはすべての層が形成された後に、融合が起こる。予め設定されたパターンは、当技術分野で知られているように、所望の物品の三次元デジタル表現から決定することができる。
【０１２７】
３Ｄ印刷により、任意選択的に埋め込まれた特徴または表面特徴として別のＤＲＡコンポーネントを伴って、誘電体ボリュームを迅速かつ効率的に製造できる。たとえば、金属、セラミック、またはその他のインサートを印刷中に配置して、信号フィード、接地コンポーネント、または埋め込まれた特徴もしくは表面特徴としての反射器コンポーネントなど、ＤＲＡのコンポーネントを提供できる。或いは、埋め込まれた特徴をボリュームに３Ｄ印刷またはインクジェット印刷してから、さらなる印刷をすることができるか、あるいは表面特徴を、ＤＲＡの最外表面に３Ｄ印刷またはインクジェット印刷することができる。少なくとも１つのボリュームを接地構造上に直接３Ｄ印刷するか、あるいは１〜３の誘電率を有する材料を含む容器に３Ｄ印刷することもできる。
【０１２８】
第１のボリュームは、第２のボリュームとは別個に形成することができ、第１および第２のボリュームは、任意選択的に両者の間に接着剤層を配置した状態にて組み立てられる。代替的または付随的に、第２のボリュームを第１のボリューム上に印刷することができる。したがって、方法は、第１のボリュームを提供するために第１の複数の層を形成すること、および第１のボリュームの外面に第２の複数の層を形成して、第１のボリュームに第２のボリュームを提供すること、を含むことができる。第１のボリュームは、最も内側のボリュームＶ（１）である。あるいは、方法は、第１のボリュームを提供するために第１の複数の層を形成すること、および第２のボリュームを提供するために第１のボリュームの内面に第２の複数の層を形成すること、を含むことができる。一実施形態において、第１のボリュームは最も外側のボリュームＶ（Ｎ）である。
【０１２９】
例えば、融合堆積モデリング（ＦＤＭ）、選択的レーザ焼結（ＳＬＳ）、選択的レーザ溶融（ＳＬＭ）、電子ビーム溶融（ＥＢＭ）、大規模付加製造（Ｂｉｇ  Ａｒｅａ  Ａｄｄｉｔｉｖｅ  Ｍａｎｕｆａｃｔｕｒｉｎｇ）（ＢＡＡＭ）、ＡＲＢＵＲＧプラスチックフリー形成技術、積層物体製造（ＬＯＭ）、ポンピング堆積法（例えばｈｔｔｐ：／／ｎｓｃｒｙｐｔ．ｃｏｍ／ｍｉｃｒｏ−ｄｉｓｐｅｎｓｉｎｇで説明されるように、制御されたペースト押出としても知られている）、または他の３Ｄ印刷方法などの、多様な３Ｄ印刷方法を使用することができる。３Ｄ印刷は、原型の製造または生産プロセスとして使用できる。いくつかの実施形態において、ボリュームまたはＤＲＡは、３Ｄまたはインクジェット印刷によってのみ製造されるため、誘電体ボリュームまたはＤＲＡを形成する方法は、押出、成形、または積層プロセスを含まない。
【０１３０】
材料の押出技術は、熱可塑性プラスチックで特に有用であり、複雑な特徴を提供するために使用できる。材料押出技術には、ＦＤＭ、ポンプ堆積、溶融フィラメント製造などの技術、ならびにＡＳＴＭ  Ｆ２７９２−１２ａに記載されている他の技術、が含まれる。溶融材料押出技術では、層を形成するために堆積させることができる流動性のある状態に熱可塑性材料を加熱することにより、物品を製造することができる。この層は、ｘ−ｙ軸に所定の形状を有し、ｚ軸に所定の厚さを有することができる。流動性材料は、上記のように道（ｒｏａｄ）として、または特定のプロファイルを提供するダイを介して堆積させることができる。層は、堆積すると冷却して固化する。融解した熱可塑性材料の後続の層は、以前に堆積した層に融合し、温度の低下に伴い固化する。後続の複数の層を押し出すと、所望の形状が構築される。特に、物品は、流動性材料を１つ以上の道として基板上にｘ−ｙ平面で堆積させて層を形成することにより、物品の三次元デジタル表現から形成することができる。次に、基板に対するディスペンサー（たとえば、ノズル）の位置をｚ軸（ｘ−ｙ平面に対して垂直）に沿って増分し、プロセスを繰り返してデジタル表現から物品を形成する。したがって、分注される材料は、「造形材料（ｍｏｄｅｌｉｎｇ  ｍａｔｅｒｉａｌ）」および「構築材料（ｂｕｉｌｄ  ｍａｔｅｒｉａｌ）」とも呼ばれる。
【０１３１】
いくつかの実施形態において、層は２つ以上のノズルから押し出され、それぞれが異なる組成物を押し出す。複数のノズルが使用される場合、この方法は、単一のノズルを使用する方法よりも迅速に製品オブジェクトを生成することができ、さまざまなポリマーまたはポリマーのブレンド、さまざまな色、またはテクスチャーなどの使用に関して柔軟性を高めることができる。したがって、一実施形態において、２つのノズルを使用する堆積時に単層の組成または特性を変えることができ、または２つの隣接する層の組成または特性を変えることができる。たとえば、１つの層に高い体積パーセントの誘電体充填材を含めることができ、後続の層に中間の体積の誘電体充填材を含めることができ、その後の層に低い体積パーセントの誘電体充填材を含めることができる。
【０１３２】
材料押出技術は、熱硬化性組成物の堆積にさらに使用することができる。例えば、少なくとも２つのストリームを混合し、堆積させて層を形成することができる。第１のストリームは触媒を含むことができ、第２のストリームは任意選択的に活性剤を含むことができる。第１のストリーム、および第２のストリームまたは第３のストリームの一方または両方は、モノマーまたは硬化性組成物（例えば、樹脂）を含むことができる。第１のストリーム、および第２のストリームまたは第３のストリームの一方または両方は、誘電体充填材および添加剤の一方または両方を含むことができる。熱硬化性組成物を注入する前に、誘電体充填材および添加剤の一方または両方をモールドに加えることができる。
【０１３３】
例えば、ボリュームを調製する方法は、触媒および第１のモノマーまたは硬化性組成物を含む第１のストリームと、任意選択の活性剤および第２のモノマーまたは硬化性組成物を含む第２のストリームとを混合することを含み得る。第１および第２のモノマーまたは硬化性組成物は同じであっても異なっていてもよい。第１のストリームおよび第２のストリームの一方または両方は、誘電体充填材を含むことができる。誘電体充填材は、例えば、第３のモノマーをさらに含む第３のストリームとして加えることができる。１つ以上のストリームの堆積は、不活性気体、例えば窒素またはアルゴンの下で行うことができる。混合は、堆積の前に、インラインミキサーにて、または層の堆積中に行うことができる。完全な硬化または部分的な硬化（重合または架橋）は、堆積前、層の堆積中、または堆積後に開始することができる。一実施形態において、層の堆積の前または層の堆積中に部分的な硬化が開始され、層の堆積後またはボリュームを提供する複数の層の堆積後に完全な硬化が開始される。
【０１３４】
いくつかの実施形態において、当技術分野で知られている支持材料を任意選択的に使用して、支持構造を形成することができる。これらの実施形態において、物品の製造中に構築材料および支持材料を選択的に分配して、物品および支持構造を提供することができる。支持材料は、支持構造、例えば、積層プロセスが所望の程度まで完了したときに機械的に除去または洗い流すことができる足場の形態で存在していてもよい。
【０１３５】
予め設定されたパターンで連続層を形成するために、選択的レーザ焼結（ＳＬＳ）、選択的レーザ溶融（ＳＬＭ）、電子ビーム溶解（ＥＢＭ）および結合剤または溶媒の粉末ベッド噴射などの、ステレオリソグラフィー技術を使用することができる。ステレオリソグラフィー技術は、熱硬化性組成物に特に有用であり、これは、各層を重合または架橋することにより、層ごとの堆積を生じさせることができるためである。
【０１３６】
誘電体共振器アンテナまたはアレイまたはそのコンポーネントの製造のためのさらに別の方法では、誘電体組成物を第１のボリュームの表面に塗布することにより、第２のボリュームを形成することができる。塗布は、コーティング、キャスティング、またはスプレーによる（例えばディップコーティング、スピンキャスティング、噴霧、ブラッシング、ロールコーティング、または前述のうちの少なくとも１つを含む組み合わせによる）ことができる。いくつかの実施形態において、複数の第１のボリュームが基板上に形成され、マスクが適用され、第２のボリュームを形成するための誘電体組成物が塗布される。この技術は、第１のボリュームが最も内側のボリュームＶ（１）であり、基板がアンテナアレイの製造に直接使用される接地構造または他の基板である場合に有用であり得る。
【０１３７】
上述のように、誘電体組成物は、熱可塑性ポリマーまたは熱硬化性組成物を含むことができる。熱可塑性樹脂は、溶融させるか、適切な溶媒に溶解させることができる。熱硬化性組成物は、液体熱硬化性組成物であるか、溶媒に溶解させることができる。溶媒は、誘電体組成物を塗布した後、熱、空気乾燥、または他の技術により除去することができる。熱硬化性組成物は、第２のボリュームを形成するために塗布した後に、Ｂステージ化、または完全に重合または硬化させることができる。誘電体組成物の塗布中に重合または硬化を開始することができる。
【０１３８】
誘電体組成物の成分は、所望の特性、例えば所望の誘電率を提供するように選択される。一般に、第１の誘電体材料および第２の誘電体材料の誘電率は異なる。
いくつかの実施形態において、第１のボリュームは最も内側のボリュームＶ（１）であり、後続のボリュームのすべてを含む１つ以上が上述のように塗布される。例えば、最も内側のボリュームＶ（１）に続くボリュームの全ては、第１のボリュームに誘電体組成物を塗布することから始めて、誘電体組成物をそれぞれのボリュームＶ（ｉ）の下にあるボリュームに順次適用することにより形成できる。他の実施形態において、複数のボリュームのうちの１つのみがこの方法で塗布される。たとえば、第１のボリュームはボリュームＶ（Ｎ−１）であり、第２のボリュームは最も外側のボリュームＶ（Ｎ）である。
【０１３９】
接続されたＤＲＡアレイに関連する特徴の特定の組み合わせが本明細書で説明されたが、これらの特定の組み合わせは例示のみを目的としており、これらの特徴のいずれかの組み合わせは、個別に、または本明細書に開示された他の特徴と組み合わせて、明示的または同等に、任意の組み合わせで、かつ一実施形態に従う全てにおいて使用できることが理解されよう。本明細書に開示される接続されたＤＲＡアレイに関連するそのような特徴の組み合わせの任意のものおよび全てが企図され、特許請求の範囲内にあるとみなされる。
【０１４０】
本発明を例示的な実施形態を参照して説明したが、特許請求の範囲から逸脱することなく、様々な変更を行い、その要素を均等物で置き換えることができることを当業者は理解するであろう。さらに、本発明の本質的な範囲から逸脱することなく、特定の状況または材料を本発明の教示に適合させるために、多くの修正を加えることができる。したがって、本発明は、本発明を実施するために考えられる最良または唯一のモードとして開示された特定の実施形態に限定されず、添付の特許請求の範囲内にあるすべての実施形態を含むであろうことが意図されている。また、図面および説明では、例示的な実施形態が開示されており、特定の用語および／または寸法が採用されている可能性があるが、それらは、特に明記しない限り、一般的、例示的および／または説明的な意味でのみ使用されており、限定することを目的としておらず、従って、特許請求の範囲をそのように限定するものではない。さらに、「第１」、「第２」などの用語の使用は、順序や重要性を示すものではなく、むしろ「第１」、「第２」などの用語は、１つの要素を別の要素から区別するために使用される。用語「１つの（ａ）」、「１つの（ａｎ）」などの使用は、量の限定を意味するものではなく、むしろ参照されている事項の少なくとも１つの存在を意味するものである。本明細書で使用される「含む（ｃｏｍｐｒｉｓｉｎｇ）」という用語は、１つまたは複数のさらなる特徴を包含する可能性を排除するものではない。
【図１Ａ】
2020519044.tif 000003
【図１Ｂ】
2020519044.tif 000004
【図２Ａ】
2020519044.tif 000005
【図２Ｂ】
2020519044.tif 000006
【図３Ａ】
2020519044.tif 000007
【図３Ｂ】
2020519044.tif 000008
【図３Ｃ】
2020519044.tif 000009
【図４】
2020519044.tif 000010
【図５】
2020519044.tif 000011
【図６】
2020519044.tif 000012
【図７】
2020519044.tif 000013
【図８】
2020519044.tif 000014
【図９】
2020519044.tif 000015
【図１０】
2020519044.tif 000016
【図１１】
2020519044.tif 000017
【図１２】
2020519044.tif 000018
【図１３】
2020519044.tif 000019
【図１４】
2020519044.tif 000020
【図１５】
2020519044.tif 000021
【図１６Ａ】
2020519044.tif 000022
【図１６Ｂ】
2020519044.tif 000023
【図１７】
2020519044.tif 000024
【図１８】
2020519044.tif 000025
【図１９】
2020519044.tif 000026
【図２０】
2020519044.tif 000027
【図２１Ａ】
2020519044.tif 000028
【図２１Ｂ】
2020519044.tif 000029
【図２１Ｃ】
2020519044.tif 000030
【図２２Ａ】
2020519044.tif 000031
【図２２Ｂ】
2020519044.tif 000032
【図２２Ｃ】
2020519044.tif 000033
【図２２Ｄ】
2020519044.tif 000034
【図２３Ａ】
2020519044.tif 000035
【図２３Ｂ】
2020519044.tif 000036
【図２３Ｃ】
2020519044.tif 000037
【図２３Ｄ】
2020519044.tif 000038
【図２３Ｅ】
2020519044.tif 000039
【図２３Ｆ】
2020519044.tif 000040
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
動作周波数および関連する波長で動作する接続された誘電体共振器アンテナアレイ（接続されたＤＲＡアレイ）であって、前記接続されたＤＲＡアレイは、
複数の誘電体共振器アンテナ（ＤＲＡ）を含み、複数のＤＲＡのそれぞれは、少なくとも１つの非気体誘電体材料のボリュームを含み、
複数のＤＲＡのそれぞれは、比較的薄い接続構造部を介して前記複数のＤＲＡの少なくとも他の１つに物理的に接続され、各接続構造部は、前記複数のＤＲＡの１つの全体の外形寸法と比較して比較的薄く、
各接続構造部は立面図で観察されるときに対応する接続されたＤＲＡの全体の高さよりも低い断面の全体の高さを有し、かつ非気体誘電体材料の少なくとも１つのボリュームの少なくとも１つから形成されることと、
各接続構造部および非気体誘電体材料の少なくとも１つのボリュームの関連するボリュームは、接続されたＤＲＡアレイの単一のモノリシック部分を形成することと、
複数のＤＲＡのそれぞれは、対応するＤＲＡの基部に近位端を有し、対応するＤＲＡの頂点に遠位端を有し、かつ比較的薄い接続構造部のそれぞれは、それぞれが対応するＤＲＡの遠位端に近接して配置されることと、
それぞれの対応するＤＲＡの基部は導電性接地構造の上に配置されるように構成され、それぞれの対応するＤＲＡの基部は前記導電性接地構造に近接して配置されるように構成され、それぞれの対応するＤＲＡの頂点は、前記導電性接地構造から離間しているある距離にて配置されるように構成され、かつ、それぞれの対応する接続構造部のそれぞれの部分は、それぞれが対応するＤＲＡの近位端から離間しているある距離にて配置されるように構成されることと、
によって特徴づけられる、接続された誘電体共振器アンテナアレイ。
【請求項２】
前記複数のＤＲＡのそれぞれは、Ｎ個のボリュームを含む誘電体材料の複数のボリュームをさらに含み、Ｎは３以上の整数であり、連続かつ順次の層状ボリュームＶ（ｉ）を形成するように配置され、ｉは１からＮの整数であり、ボリュームＶ（１）は最も内側のボリュームを形成し、少なくともＶ（ｉ＋１）から少なくともＶ（Ｎ−１）までの連続するボリュームは、ボリュームＶ（ｉ）の上に配置され、かつボリュームＶ（ｉ）を少なくとも部分的に埋め込む層状シェルを形成し、ボリュームＶ（Ｎ）はボリュームＶ（１）からＶ（Ｎ−１）までのすべてのボリュームを少なくとも部分的に埋め込む、請求項１に記載の接続されたＤＲＡアレイ。
【請求項３】
前記層状シェルが非気体誘電体材料を含む、請求項２に記載の接続されたＤＲＡアレイ。
【請求項４】
各接続構造部は、対応する接続されたＤＲＡの全体の高さの５０％以下である断面の全体の高さを有する、請求項１〜３のいずれか一項に記載の接続されたＤＲＡアレイ。
【請求項５】
各接続構造部は、対応する接続されたＤＲＡの全体の高さの２０％以下である断面の全体の高さを有する、請求項１〜４のいずれか一項に記載の接続されたＤＲＡアレイ。
【請求項６】
各接続構造部は、接続されたＤＲＡアレイの動作波長以下である断面の全体の高さを有する、請求項１〜５のいずれか一項に記載の接続されたＤＲＡアレイ。
【請求項７】
各接続構造部は、接続されたＤＲＡアレイの動作波長の５０％以下である断面の全体の高さを有する、請求項１〜６のいずれか一項に記載の接続されたＤＲＡアレイ。
【請求項８】
各接続構造部は、接続されたＤＲＡアレイの動作波長の２５％以下である断面の全体の高さを有する、請求項１〜７のいずれか一項に記載の接続されたＤＲＡアレイ。
【請求項９】
Ｎは４以上であり、かつ
Ｖ（２）〜Ｖ（Ｎ−１）の全てのボリュームは、それぞれが定義されたシェルの厚さを有する非気体誘電体材料のボリュームである。請求項２〜８のいずれか一項に記載の接続されたＤＲＡアレイ。
【請求項１０】
さらに、比較的薄い接続構造部のそれぞれは、接続されたＤＲＡアレイの動作波長の５０％以下である断面の全体の幅を有する、請求項１〜９のいずれか一項に記載の接続されたＤＲＡアレイ。
【請求項１１】
さらに、比較的薄い接続構造部のそれぞれは、接続されたＤＲＡアレイの動作波長の２５％以下である断面の全体の幅を有する、請求項１〜１０のいずれか一項に記載の接続されたＤＲＡアレイ。
【請求項１２】
複数のＤＲＡは、平面上で互いに間隔を空けて配置され、前記接続構造部は、前記複数のＤＲＡの最も近い隣接する対を相互接続し、複数のＤＲＡの対角線上で最も近い対を相互接続しない、請求項１〜１１のいずれか一項に記載の接続されたＤＲＡアレイ。
【請求項１３】
複数のＤＲＡは、平面上で互いに対して間隔を空けて配置され、前記接続構造部は、複数のＤＲＡの対角線上で最も近い対を相互接続し、複数のＤＲＡの最も近い隣接する対を相互接続しない、請求項１〜１１のいずれか一項に記載の接続されたＤＲＡアレイ。
【請求項１４】
複数のＤＲＡは、平面上で互いに間隔を空けて配置され、前記接続構造部は、複数のＤＲＡの最も近い隣接する対を相互接続し、複数のＤＲＡの対角線上で最も近い対を相互接続する、請求項１〜１１のいずれか一項に記載の接続されたＤＲＡアレイ。
【請求項１５】
誘電体材料の複数のボリュームの最も外側の非気体ボリュームおよび比較的薄い接続構造部は、接続されたＤＲＡアレイの単一のモノリシック部分を形成する、請求項２〜１４のいずれか一項に記載の接続されたＤＲＡアレイ。
【請求項１６】
誘電体材料の複数のボリュームの最も内側の非気体ボリュームおよび比較的薄い接続構造部は、接続されたＤＲＡアレイの単一のモノリシック部分を形成する、請求項２〜１４のいずれか一項に記載の接続されたＤＲＡアレイ。
【請求項１７】
誘電体材料の複数のボリュームの最も内側のボリュームと最も外側の非気体ボリュームとの間に配置された非気体ボリュームおよび比較的薄い接続構造部は、接続されたＤＲＡアレイの単一のモノリシック部分を形成する請求項２〜１４のいずれか一項に記載の接続されたＤＲＡアレイ。
【請求項１８】
複数のＤＲＡは、平面上で互いに間隔を空けて配置され、第１のセットの接続構造部は、複数のＤＲＡの最も近い隣接する対を相互接続し、かつ複数のＤＲＡの対角線上で最も近い対を相互接続せず、第２のセットの接続構造部は、複数のＤＲＡの対角線上で最も近い対を相互接続し、かつ複数のＤＲＡの最も近い隣接する対を相互接続しない、請求項２〜１１のいずれか一項に記載の接続されたＤＲＡアレイ。
【請求項１９】
前記第１のセットの接続構造部は、誘電体材料の複数のボリュームの各ボリュームＶ（Ａ）を相互接続し、ここでＡは１からＮまでの整数であり、接続されたＤＲＡアレイの第１の単一のモノリシック部分を形成し、
前記第２のセットの接続構造部は、誘電体材料の複数のボリュームの各ボリュームＶ（Ｂ）を相互接続し、ここで、Ｂは１からＮの整数であり、かつＡはＢに等しくなく、接続されたＤＲＡアレイの第２の単一のモノリシック部分を形成する、請求項１８に記載の接続されたＤＲＡアレイ。
【請求項２０】
複数のＤＲＡのそれぞれは、電界方向線を有する電界を放射するように構成されており、
各接続構造部は、電界方向線と一致しておらず、かつ電界方向線と平行ではない長手方向を有する、請求項１〜１９のいずれか一項に記載の接続されたＤＲＡアレイ。
【請求項２１】
各接続構造部は、対応するＤＲＡ間の単一の直線経路以外の接続経路を介して、複数のＤＲＡの最も近い対、最も近い隣接する対、または対角線上に最も近い対を接続する、請求項１〜２０のいずれか一項に記載の接続されたＤＲＡアレイ。
【請求項２２】
複数のＤＲＡは、平面上で互いに間隔を空けて配置されており、
第１のセットの接続構造部は、誘電体材料の複数のボリュームの各ボリュームＶ（Ａ）を相互接続し、ここでＡは１からＮまでの整数であり、接続されたＤＲＡアレイの第１の単一のモノリシック部分を形成し、
第２のセットの接続構造部は、誘電体材料の複数のボリュームの各ボリュームＶ（Ｂ）を相互接続し、ここで、Ｂは１からＮの整数であり、かつＡはＢに等しくなく、接続されたＤＲＡアレイの第２の単一のモノリシック部分を形成する、請求項２〜８のいずれか一項に記載の接続されたＤＲＡアレイ。
【請求項２３】
各接続構造部は、複数のＤＲＡの最も近い隣接する対の間の各領域に貫通開口部を含む請求項１〜９および２１のいずれか一項に記載の接続されたＤＲＡアレイ。
【請求項２４】
平面図で観察されるように、各貫通開口部は、対応する接続構造部を介して複数のＤＲＡの最も近い隣接する対の間の直線クロストークを防ぐのに十分な長さまたは幅を有する、請求項２３に記載の接続されたＤＲＡアレイ。
【請求項２５】
複数のＤＲＡのそれぞれは、対応するＤＲＡの基部に近位端を有し、対応するＤＲＡの頂点に遠位端を有し、比較的薄い接続構造部のそれぞれは、それぞれが対応するＤＲＡの近位端に近接して配置される、請求項１〜１５のいずれか一項に記載の接続されたＤＲＡアレイ。
【請求項２６】
複数のＤＲＡのそれぞれは、対応するＤＲＡの基部に近位端を有し、対応するＤＲＡの頂点に遠位端を有し、かつ
比較的薄い接続構造部のそれぞれは、それぞれが対応するＤＲＡの近位端と遠位端の間に配置される請求項１〜１５のいずれか一項に記載の接続されたＤＲＡアレイ。
【請求項２７】
導電性接地構造であって、複数のＤＲＡが接地構造上に配置される導電性接地構造をさらに含む、請求項１〜２６のいずれか一項に記載の接続されたＤＲＡアレイ。
【請求項２８】
前記複数のＤＲＡのそれぞれは、
誘電体材料の対応する複数のボリュームの１つまたは複数に電磁的に結合されるように配置および構造化された信号フィードをさらに含む、請求項２７に記載の接続されたＤＲＡアレイ。
【請求項２９】
前記複数のＤＲＡのそれぞれの最も内側のボリュームＶ（１）のそれぞれが気体を含む、請求項２〜２８のいずれか一項に記載の接続されたＤＲＡアレイ。
【請求項３０】
前記複数のＤＲＡのそれぞれの少なくとも最も内側のボリュームＶ（１）は、立面図で観察されるように、対応するＤＲＡの基部で楕円形の広い部分に近接して切断された、切断された楕円形状である断面形状を有する、請求項２〜２９のいずれか一項に記載の接続されたＤＲＡアレイ。
【請求項３１】
前記複数のＤＲＡのそれぞれが、ドーム形状または半球形状の遠位上部を有する、請求項１〜２９のいずれか一項に記載の接続されたＤＲＡアレイ。
【請求項３２】
複数のＤＲＡのそれぞれの誘電体材料の複数のボリュームの各ボリュームは、平面図で観察されると、円形または楕円形の断面形状を有する、請求項２〜３１のいずれか一項に記載の接続されたＤＲＡアレイ。
【請求項３３】
複数のＤＲＡのそれぞれの誘電体材料の複数のボリュームの各ボリュームは、誘電体材料の対応する複数のボリュームの他のボリュームのそれぞれに対して同じ横方向において中央および側方にシフトされる請求項２〜３２のいずれか一項に記載の接続されたＤＲＡアレイ。
【請求項３４】
前記複数のＤＲＡが、均一な周期的パターンでｘ−ｙグリッド上で互いに対して離間している、請求項１〜３３のいずれか一項に記載の接続されたＤＲＡアレイ。
【請求項３５】
請求項２〜１４のいずれか一項に記載の接続されたＤＲＡアレイを製造する方法であって、
少なくとも１つの硬化性媒体を介して、誘電体材料の複数のボリュームのうちの少なくとも２つのボリューム、または誘電体材料の複数のボリュームのすべてのボリュームと、関連する比較的薄い接続構造部とを形成するステップであって、各接続構造部および誘電体材料の複数のボリュームのうちの少なくとも２つのボリュームの関連するボリュームは、接続されたＤＲＡアレイの単一のモノリシック部分を形成し、少なくとも１つの硬化性媒体がその後少なくとも部分的に硬化される、前記形成するステップ、
を含む、方法。
【請求項３６】
接続されたＤＲＡアレイの誘電体材料の複数のボリュームのそれぞれを、誘電体材料の複数のボリュームのうちの次のボリュームを形成する前に、ボリュームごとに少なくとも部分的に硬化させることをさらに含む、請求項３５に記載の方法。
【請求項３７】
誘電体材料の複数のボリュームのすべてを形成した後、接続されたＤＲＡアレイの誘電体材料の複数のボリュームのすべてを全体として少なくとも部分的に硬化させることをさらに含む、請求項３５に記載の方法。
【請求項３８】
前記形成することは、モールドを介して成形することを含み、
ｋ番目のポジティブモールド部（ｋは１から始まる１からＭまでの連続した整数であり、Ｍは１より大きく、（Ｎ−１）以下である）と、相補的なネガティブモールド部とを提供することであって、互いに閉じると、それらの間にｋ番目のモールドキャビティを形成する、前記提供することと、
ｋ番目のモールドキャビティを少なくとも１つの硬化性媒体のｋ番目の硬化性媒体で満たすことであって、続いて少なくとも部分的に硬化して、誘電体材料の複数のボリュームのうちの１つのボリュームを含む接続されたＤＲＡアレイの最も外側のボリュームと関連する比較的薄い接続構造部とを形成して、接続されたＤＲＡアレイの単一のモノリシック部分を形成する、前記満たすことと、
ｋ番目のポジティブモールド部を取り外して（ｋ＋１）番目のポジティブモールド部と交換して、ネガティブモールド部に対して（ｋ＋１）番目のモールドキャビティを形成することであって、（ｋ＋１）番目のモールドキャビティは（ｋ＋１）番目のモールドキャビティの空いている部分を残しながら硬化性媒体を用いて部分的にのみ満たされる、前記モールドキャビティを形成をすることと、
（ｋ＋１）番目のモールドキャビティの空いている部分を少なくとも１つの硬化性媒体の（ｋ＋１）番目の硬化性媒体で満たすことであって、その後少なくとも部分的に硬化させて、誘電体材料の複数のボリュームのうちの（ｋ＋１）番目のボリュームを含む、接続されたＤＲＡアレイの（ｋ＋１）番目のボリュームを形成し、誘電体材料の（ｋ＋１）番目のボリュームは、誘電体材料のｋ番目のボリューム内に少なくとも部分的に埋め込まれている前記満たすことと、
任意選択的に、誘電体材料の複数のボリュームの定義された数のボリュームが連続的に形成されるまで、ｋの値を１つ増やし、そして、ｋ番目のポジティブモールド部を取り外して（ｋ＋１）番目のポジティブモールド部と交換することと、（ｋ＋１）番目のモールドキャビティの空いている部分を少なくとも１つの硬化性媒体の（ｋ＋１）番目の硬化性媒体で満たすこととを含むステップを繰り返すことと、
接続されたＤＲＡアレイを提供するためにネガティブモールド部に対して（ｋ＋１）番目のポジティブモールド部を分離することと、
をさらに含む、請求項３５〜３７のいずれか一項に記載の方法。
【請求項３９】
前記形成することは、モールドを介して成形することを含み、
ｋ番目のネガティブモールド部（ｋは１から始まる１からＭまでの連続した整数であり、Ｍは１より大きく、（Ｎ−１）以下である）と、相補的なポジティブモールド部とを提供することであって、互いに閉じると、それらの間にｋ番目のモールドキャビティを形成する、前記提供することと、
ｋ番目のモールドキャビティを少なくとも１つの硬化性媒体のｋ番目の硬化性媒体で満たすことであって、続いて少なくとも部分的に硬化して、接続されたＤＲＡアレイの誘電体材料の複数のボリュームのうちの最も内側のボリュームを形成する、前記満たすことと、
ｋ番目のネガティブモールド部を取り外して（ｋ＋１）番目のネガティブモールド部と交換して、ポジティブモールド部に対して（ｋ＋１）番目のモールドキャビティを形成することであって、（ｋ＋１）番目のモールドキャビティは（ｋ＋１）番目のモールドキャビティの空いている部分を残しながら硬化性媒体を用いて部分的にのみ満たされる、前記モールドキャビティを形成することと、
（ｋ＋１）番目のモールドキャビティの空いている部分を少なくとも１つの硬化性媒体の（ｋ＋１）番目の硬化性媒体で満たすことであって、その後少なくとも部分的に硬化させて、誘電体材料の複数のボリュームのうちの（ｋ＋１）番目のボリュームを含む、接続されたＤＲＡアレイの（ｋ＋１）番目のボリュームを形成し、誘電体材料のｋ番目のボリュームは、誘電体材料の（ｋ＋１）番目のボリューム内に少なくとも部分的に埋め込まれている前記満たすことと、
任意選択的に、誘電体材料の複数のボリュームの定義された数のボリュームが連続的に形成されるまで、ｋの値を１つ増やし、そして、ｋ番目のネガティブモールド部を取り外して（ｋ＋１）番目のネガティブモールド部と交換することと、（ｋ＋１）番目のモールドキャビティの空いている部分を少なくとも１つの硬化性媒体の（ｋ＋１）番目の硬化性媒体で満たすことと、を含むステップを繰り返すことと、
接続されたＤＲＡアレイを提供するためにポジティブモールド部に対して（ｋ＋１）番目のネガティブモールド部を分離することと、
誘電体材料の複数のボリュームの最も外側のボリュームは、誘電体材料の複数のボリュームのうちの１つのボリュームと、接続されたＤＲＡアレイの単一のモノリシックな部分を形成する関連する比較的薄い接続構造部と、を含むことと、
をさらに含む、請求項３５〜３７のいずれか一項に記載の方法。
【請求項４０】
最後の１つ前のｋ番目のポジティブモールド部を取り外した後で、かつ最後の１つ前のｋ番目のポジティブモールド部を最後の（ｋ＋１）番目のポジティブモールド部と交換する前に、導電性金属フォームをモールドに挿入して、接続されたＤＲＡアレイが配置される接地構造またはフェンス構造の少なくとも一部を提供することと、その後、最後の（ｋ＋１）番目のモールドキャビティの空いている部分を少なくとも１つの硬化性媒体の最後の（ｋ＋１）番目の硬化性媒体で満たすことと、をさらに含む、請求項３８に記載の方法。
【請求項４１】
少なくとも１つの硬化性媒体の第１の硬化性媒体を成形する前に、導電性金属フォームをモールドに挿入して、接続されたＤＲＡアレイが配置される接地構造またはフェンス構造の少なくとも一部を提供することをさらに含む、請求項３９に記載の方法。
【請求項４２】
前記成形することは、射出成形することを含む、請求項３５〜４１のいずれか一項に記載の方法。
【請求項４３】
前記形成することは、三次元（３Ｄ）印刷することを含む、請求項３５〜３７のいずれか一項に記載の方法。
【請求項４４】
接地構造またはフェンス構造の少なくとも一部を形成する導電性金属上に、誘電体材料の複数のボリュームのうちの少なくとも２つのボリューム、または誘電体材料の複数のボリュームのすべてのボリュームと、接続されたＤＲＡアレイの関連する比較的薄い接続構造部と、を３Ｄ印刷することをさらに含む、請求項４３に記載の方法。
【請求項４５】
前記形成することは、スタンピングすることを含む、請求項３５〜３７のいずれか一項に記載の方法。
【請求項４６】
前記形成することは、インプリンティングすることを含む、請求項３５〜３７のいずれか一項に記載の方法。
【請求項４７】
接地構造またはフェンス構造の少なくとも一部を形成する導電性金属上に、前記接続されたＤＲＡアレイの、前記誘電体材料の複数のボリュームのうちの少なくとも２つのボリュームまたは前記誘電体材料の複数のボリュームのすべてのボリュームと、関連する比較的薄い接続構造部と、をインプリンティングすることをさらに含む、請求項４６に記載の方法。
【請求項４８】
誘電体材料の複数のボリュームの内側に形成された硬化性媒体は第１の誘電率を有し、
誘電体材料の複数のボリュームの直接隣接して外側に形成された硬化性媒体は、第２の誘電率を有し、かつ
第１の誘電率と第２の誘電率は異なり、好ましくは、第１の誘電率は第２の誘電率よりも大きい、請求項３５〜４７のいずれか一項に記載の方法。
【請求項４９】
第１の硬化性媒体は第１の誘電率を有するポリマーを含み、
第２の硬化性媒体は、第２の誘電率を有するポリマーを含み、
第２のポリマーは第１のポリマーとは異なる、請求項４８に記載の方法。
【請求項５０】
第１の硬化性媒体は、第１の誘電率を有するポリマーを含み、
第２の硬化性媒体は、第２の誘電率を有するポリマーを含み、
第２のポリマーは第１のポリマーと同じであり、
第１の誘電率と第２の誘電率との間の差に影響を与えるために、第１の硬化性媒体および第２の硬化性媒体の少なくとも一方に分散された少なくとも１つの充填材材料をさらに含む、請求項４８〜４９のいずれか一項に記載の方法。
【請求項５１】
前記接続されたＤＲＡアレイの前記誘電体材料の複数のボリュームの各ボリュームの中心コアボリュームＶ（１）が気体を含む、請求項３５〜５０のいずれか一項に記載の方法。
【請求項５２】
少なくとも１つの硬化性媒体を介して、誘電体材料の複数のボリュームの少なくとも２つのボリュームを形成することは、
第１の流動温度を有する第１の材料から誘電体材料の複数のボリュームの第１のボリュームを形成するステップと、
続いて、第１の流動温度より低い第２の流動温度を有する第２の材料から誘電体材料の複数のボリュームの第２のボリュームを形成するステップであって、第２のボリュームは第１のボリュームに隣接して配置される、前記第２のボリュームを形成するステップと、
を含む、請求項３５〜５１のいずれか一項に記載の方法。
【請求項５３】
第１の材料が第１の誘電率を有し、第２の材料が第１の誘電率よりも大きい第２の誘電率を有し、好ましくは第１の誘電率が３以上である、請求項５２に記載の方法。
【請求項５４】
第１の材料が第１の誘電率を有し、第２の材料が第１の誘電率よりも小さい第２の誘電率を有し、好ましくは第２の誘電率が３以上である、請求項５２に記載の方法。
【請求項５５】
前記第２の材料が、前記第１の材料を少なくとも部分的に埋め込む、請求項５２〜５４のいずれか一項に記載の方法。
【請求項５６】
それぞれの接続構造部は立面図で観察されるときに対応する接続されたＤＲＡの全体の幅よりも小さい断面の全体の幅を有する、請求項１〜３４のいずれか一項に記載の接続されたＤＲＡアレイ。
【請求項５７】
前記誘電体材料の複数のボリュームの内側に配置されたボリュームは第１の誘電率を有し、
前記誘電体材料の複数のボリュームの直接隣接して外側に配置された非気体ボリュームは第２の誘電率を有し、
前記第１の誘電率は前記第２の誘電率より大きい、請求項２、３、９、１５〜１９、２２、２９、３０、３２および３３のいずれか一項に記載の接続されたＤＲＡアレイ。
【請求項５８】
前記接続構造部のそれぞれは、前記第２の誘電率を有する誘電体材料の複数のボリュームの外側に配置された非気体ボリュームと一体的に形成されている、請求項５７に記載の接続されたＤＲＡアレイ。
【請求項５９】
前記第１の誘電率は３以上である、請求項５７〜５８のいずれか一項に記載の接続されたＤＲＡアレイ。
【手続補正２】
【補正対象書類名】明細書
【補正対象項目名】０００３
【補正方法】変更
【補正の内容】
【０００３】
したがって、既存のＤＲＡはそれらの意図された目的に適しているかもしれないが、上記した欠点を克服することができるＤＲＡアレイ構造を備えるものであればＤＲＡの技術を進歩させることになるであろう。
以下の刊行物は有用な背景技術として考慮され得る：（１）米国特許第６１９８４５０Ｂ１号明細書（アダチ、ナオキ（日本）他）２００１年３月６日（２００１−０３−０６）および（２）米国特許出願公開第２００４／１１９６４６Ａ１号明細書（オオノ、タケシ（日本）他）２００４年６月２４日（２００４−０６−２４）。
【国際調査報告】
2020519044.tif 000041
2020519044.tif 000042
2020519044.tif 000043
2020519044.tif 000044
2020519044.tif 000045
2020519044.tif 000046